(57)【要約】      （修正有）【課題】染料の析出が生じ難く、保存安定性に優れ、且つ、高輝度の着色膜を形成し得る着色硬化性組成物に好適に使用される着色組成物、カラーフィルタ及びその製造方法、並びに表示装置を提供する。【解決手段】（Ａ）下記一般式（Ｉ）で表される化合物、一般式（ＩＩ）で表される化合物、及び特定のアゾ化合物からなる群より選択される少なくとも１種のイエロー染料と、（Ｂ）Ｉ／Ｏ値が１．５未満であり、且つ、ＳＰ値が２３．０（ＭＰａ）１／２未満である２種以上の溶剤と、を含有する着色組成物。2014055275.tif 000025【選択図】なし【特許請求の範囲】
【請求項１】
（Ａ）下記一般式（Ｉ）で表される化合物、一般式（ＩＩ）で表される化合物、及び一般式（ＩＩＩ）で表される化合物からなる群より選択される少なくとも１種のイエロー染料と、（Ｂ）Ｉ／Ｏ値が１．５未満であり、且つ、ＳＰ値が２３．０（ＭＰａ）１／２未満である２種以上の溶剤と、を含有する着色組成物。
【化１】
2014055275.tif 000023
［一般式（Ｉ）中、Ｒ１、Ｒ２、Ｒ３及びＲ４は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ１及びＲ２は、それぞれ互いに同じでも、異なっていてもよい。
一般式（ＩＩ）中、Ｒ４、Ｒ５、Ｒ６、Ｒ７、及びＲ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ５は、互いに同じでも、異なっていてもよい。］
【化２】
2014055275.tif 000024
［一般式（ＩＩＩ）中、Ｒ１７及びＲ１８は、各々独立に、水素原子、又は１価の置換基を表す。Ｒ１９は、水素原子、脂肪族基、アリール基、ヘテロ環基、カルバモイル基、アルコキシカルボニル基、アリールオキシカルボニル基、アシル基、アルキルスルホニル基、アリールスルホニル基、又はスルファモイル基を表す。Ｑは、ジアゾ成分の残基を表す。
【請求項２】
前記（Ｂ）２種以上の溶剤は、互いのＩ／Ｏ値の差の絶対値が０．２〜１．３の範囲内であること、及び、ＳＰ値の差の絶対値が０．４〜３．０（ＭＰａ）１／２の範囲内であることの少なくともいずれかを満たす、請求項１に記載の着色組成物。
【請求項３】
更に、前記（Ａ）イエロー染料とは異なる構造を有する着色剤を含有する請求項１又は請求項２に記載の着色組成物。
【請求項４】
更に、重合性化合物を含有する請求項１〜請求項３のいずれか１項に記載の着色組成物。
【請求項５】
請求項１〜請求項４のいずれか１項に記載の着色組成物により形成された着色膜を備えたカラーフィルタ。
【請求項６】
請求項１〜請求項４のいずれか１項に記載の着色組成物を、基板上に付与して着色層を形成する着色層形成工程と、形成された着色層をパターン様に露光する露光工程と、露光後の着色層を現像して着色パターンを形成する現像工程と、を有するカラーフィルタの製造方法。
【請求項７】
請求項５に記載のカラーフィルタ又は請求項６に記載の製造方法により得られたカラーフィルタを備えた表示装置。
【発明の詳細な説明】
【技術分野】
【０００１】
本発明は、着色組成物、該着色組成物を用いて作製されたカラーフィルタ及びその製造方法、並びに該カラーフィルタを備える表示装置に関する。
【背景技術】
【０００２】
近年、パーソナルコンピュータの表示モニターやテレビ等の用途における液晶表示装置、有機ＥＬ表示装置の大型化が進み、大型画面を有する表示装置では、小型の表示画面を有する表示装置よりも、更に色再現性が重視されている。そのため、カラーフィルタ用途に使用される着色剤には、従来から求められている性能である輝度向上に加え、より高度な画質、すなわち、色純度、コントラストの更なる向上が求められている。
【０００３】
上記要求に対して、顔料の粒子径をより微細化した顔料組成物に、更にアルカリ可溶性樹脂、重合性化合物、光重合開始剤、及びその他の成分を加えて硬化性の着色組成物とし、これを用いてフォトリソグラフィー法等により、ガラス等の透明基板上に赤色、緑色、青色等の着色パターンが形成されたカラーフィルタが開発され、実用化されている。
【０００４】
一方、より高い輝度を得るために、顔料に代えて染料を着色剤として用いる技術が検討されている。染料によれば、それ自体の色純度や色相の鮮やかさにより、表示装置において画像を表示させたときに表示画像の色相や輝度を高めることができ、かつ、顔料に起因する粗大粒子の懸念がなくコントラストを向上することができるといった利点がある。カラーフィルタ用着色組成物に用いられる染料としては、要求される色相に応じ、例えば、ジピロメテン染料、ピリミジンアゾ染料、ピラゾールアゾ染料、キサンテン染料、トリアリールメタン染料等、多種多様な染料母体を有する化合物が提案されている（例えば、特許文献１〜４参照）。
【先行技術文献】
【特許文献】
【０００５】
【特許文献１】特開２００８−２９２９７０号公報
【特許文献２】特開２００７−０３９４７８号公報
【特許文献３】特開平０６−２３０２１０号公報
【特許文献４】特開２０１０−２５６５９８号公報
【特許文献５】特開２００９−２１０８７１号公報
【特許文献６】特開２００９−２１７２４１号公報
【発明の概要】
【発明が解決しようとする課題】
【０００６】
しかしながら、これらの染料は、有機溶剤に溶解して用いられることがほとんどであるにもかかわらず、その溶解性は高くないものも多く存在している。染料の溶剤に対する溶解度は、染料と溶剤種との組み合わせで変化するが、おおむね数質量％程度であり、調色の結果、レジスト中でこの程度の染料濃度になることも珍しくない。また、一度溶解しても、経時や塗布後の乾燥によって染料が析出してくるような場合もあるため、着色組成物としてより安定性が高いものが望まれていた。
【０００７】
これまで、顔料を着色剤とする着色組成物に対しては、溶剤の溶解度パラメータ（以下、ＳＰ値と称する。）を制御することで、顔料の析出を抑制する技術（例えば、特許文献５参照）や、溶剤の沸点及びＳＰ値を制御することで、塗布時の顔料の凝集を抑制する技術（例えば、特許文献６参照）が開示されているが、これらの技術は、染料を着色剤とする着色組成物を意図したものではない。そのため、染料を着色剤として含む着色組成物において、染料の析出を抑制するための技術が望まれていた。
【０００８】
本発明は、上記問題に鑑みてなされたものであり、本発明の課題とするところは、染料の析出が生じ難く、保存安定性に優れ、且つ、高輝度の着色膜を形成し得る着色硬化性組成物に好適に使用される着色組成物を提供することである。また、本発明の他の課題は、上記着色組成物を用いて作製された、高輝度な画像の表示が可能なカラーフィルタ及びその製造方法、並びに該カラーフィルタを備える表示装置を提供することである。
【課題を解決するための手段】
【０００９】
上記課題を達成するための具体的な手段は、以下の通りである。
【００１０】
＜１＞  （Ａ）下記一般式（Ｉ）で表される化合物、一般式（ＩＩ）で表される化合物、及び一般式（ＩＩＩ）で表される化合物からなる群より選択される少なくとも１種のイエロー染料と、（Ｂ）Ｉ／Ｏ値が１．５未満であり、且つ、ＳＰ値が２３．０（ＭＰａ）１／２未満である２種以上の溶剤と、を含有する着色組成物である。
【００１１】
【化１】
2014055275.tif 000002
【００１２】
一般式（Ｉ）中、Ｒ１、Ｒ２、Ｒ３及びＲ４は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ１及びＲ２は、それぞれ互いに同じでも、異なっていてもよい。
一般式（ＩＩ）中、Ｒ４、Ｒ５、Ｒ６、Ｒ７、及びＲ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ５は、互いに同じでも、異なっていてもよい。
【００１３】
【化２】
2014055275.tif 000003
【００１４】
一般式（ＩＩＩ）中、Ｒ１７及びＲ１８は、各々独立に、水素原子、又は１価の置換基を表す。Ｒ１９は、水素原子、脂肪族基、アリール基、ヘテロ環基、カルバモイル基、アルコキシカルボニル基、アリールオキシカルボニル基、アシル基、アルキルスルホニル基、アリールスルホニル基、又はスルファモイル基を表す。Ｑは、ジアゾ成分の残基を表す。
【００１５】
＜２＞  上記（Ｂ）２種以上の溶剤は、互いのＩ／Ｏ値の差の絶対値が０．２〜１．３の範囲内であること、及び、ＳＰ値の差の絶対値が０．４〜３．０（ＭＰａ）１／２の範囲内であることの少なくともいずれかを満たす、＜１＞に記載の着色組成物である。
【００１６】
＜３＞  更に、上記（Ａ）イエロー染料とは異なる構造を有する着色剤を含有する＜１＞又は＜２＞に記載の着色組成物である。
【００１７】
＜４＞  更に、重合性化合物を含有する＜１＞〜＜３＞のいずれか１つに記載の着色組成物である。
【００１８】
＜５＞  ＜１＞〜＜４＞のいずれか１つに記載の着色組成物により形成された着色膜を備えたカラーフィルタである。
【００１９】
＜６＞  ＜１＞〜＜４＞のいずれか１つに記載の着色組成物を基板上に付与して着色層を形成する着色層形成工程と、形成された着色層をパターン様に露光する露光工程と、露光後の着色層を現像して着色パターンを形成する現像工程と、を有するカラーフィルタの製造方法である。
【００２０】
＜７＞  ＜５＞に記載のカラーフィルタ又は＜６＞に記載の製造方法により得られたカラーフィルタを備えた表示装置である。
【００２１】
なお、本明細書においては、置換基（原子団）の表記において、置換及び無置換を記していない表記は、特に断りのない限り、無置換のものとともに更に置換基を有するものを包含する意味で使用される。例えば、「アルキル基」と記載する場合、アルキル基は、無置換のアルキル基、及び置換基を更に有するアルキル基を包含する意味で用いられる。その他の置換基（原子団）も同様である。
【００２２】
本明細書において「〜」を用いて表される数値範囲は、「〜」の前後に記載される数値を下限値及び上限値として含む範囲を意味する。
本明細書において、全固形分とは、着色組成物の全組成から溶剤を除いた成分の総質量をいう。
【００２３】
また、本明細書において、“（メタ）アクリレート”は、アクリレート及びメタクリレートの双方、又は、いずれかを表し、“（メタ）アクリル”は、アクリル及びメタクリルの双方、又は、いずれかを表し、“（メタ）アクリロイル”は、アクリロイル及びメタクリロイルの双方、又は、いずれかを表す。
また、本明細書において、“単量体”と“モノマー”とは同義である。本明細書における単量体は、オリゴマー及びポリマーと区別され、重量平均分子量が２，０００以下の化合物をいう。本明細書において、重合性化合物とは、重合性官能基を有する化合物のことをいい、単量体であっても、ポリマーであってもよい。重合性官能基とは、重合反応に関与する基を言う。
【００２４】
本明細書において「工程」との語は、独立した工程だけではなく、他の工程と明確に区別できない場合であっても、その工程の所期の目的が達成されれば、本用語に含まれる。
【発明の効果】
【００２５】
本発明によれば、染料の析出が生じ難く、保存安定性に優れ、且つ、高輝度の着色膜を形成し得る着色硬化性組成物に好適に使用される着色組成物を提供することができる。
また、本発明によれば、上記着色組成物を用いて作製された、高輝度な画像の表示が可能なカラーフィルタ及びその製造方法、並びに該カラーフィルタを備える表示装置を提供することができる。
【発明を実施するための形態】
【００２６】
以下、本発明の具体的な実施形態について詳細に説明するが、本発明は、以下の実施形態に何ら限定されるものではなく、本発明の目的の範囲内において、適宜変更を加えて実施することができる。
【００２７】
＜＜着色組成物＞＞
本発明の着色組成物は、（Ａ）下記一般式（Ｉ）で表される化合物、一般式（ＩＩ）で表される化合物、及び一般式（ＩＩＩ）で表される化合物からなる群より選択される少なくとも１種のイエロー染料と、（Ｂ）Ｉ／Ｏ値が１．５未満であり、且つ、ＳＰ値が２３．０（ＭＰａ）１／２未満である２種以上の溶剤と、を含有する。
【００２８】
【化３】
2014055275.tif 000004
【００２９】
一般式（Ｉ）中、Ｒ１、Ｒ２、Ｒ３及びＲ４は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ１及びＲ２は、それぞれ互いに同じでも、異なっていてもよい。
一般式（ＩＩ）中、Ｒ４、Ｒ５、Ｒ６、Ｒ７、及びＲ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ５は、互いに同じでも、異なっていてもよい。
【００３０】
【化４】
2014055275.tif 000005
【００３１】
一般式（ＩＩＩ）中、Ｒ１７及びＲ１８は、各々独立に、水素原子、又は１価の置換基を表す。Ｒ１９は、水素原子、脂肪族基、アリール基、ヘテロ環基、カルバモイル基、アルコキシカルボニル基、アリールオキシカルボニル基、アシル基、アルキルスルホニル基、アリールスルホニル基、又はスルファモイル基を表す。Ｑは、ジアゾ成分の残基を表す。
【００３２】
近年、カラーフィルタの性能において、色相や輝度が重視されるようになり、従来の顔料に代えて、染料を着色剤として用いる傾向がある。染料は、それ自体の色純度や色相の鮮やかさにより、画像を表示させたときに表示画像の色相や輝度を高めることができる点で有用ではあるが、溶剤に対する溶解性が高くないものも存在しており、染料の有する性能をより十分に発揮させることが求められていた。また、一度、溶剤に溶解しても、経時や塗布後の乾燥によって染料が析出してくるような場合もあるため、このような着色組成物を、例えば、レジスト用途に用いる場合には、輝度やコントラストの観点から、さらなる改良が求められているのが現状である。
本発明の着色組成物によれば、色相が良好であり、高い輝度を達成することができ、且つ、剛直な構造を有する染料を用いた場合においても、上記特定の物性を有する複数種の溶剤と組み合わせることにより、溶剤溶解性、溶解後の経時安定性がより改良され、イエロー染料としての性能を十分に発揮できるようにした点に意義がある。すなわち、上記構成を有する本発明の着色組成物を用いることで、高輝度の着色膜を形成する着色硬化性組成物を得ることができ、結果として、高輝度な画像を表示することができるカラーフィルタの提供が実現可能となる。
以下、本発明の着色組成物を構成する成分等について、詳述する。
【００３３】
＜（Ａ）特定Ｙ染料＞
本発明の着色組成物は、（Ａ）一般式（Ｉ）で表される化合物、一般式（ＩＩ）で表される化合物、及び一般式（ＩＩＩ）で表される化合物からなる群より選択される少なくとも１種のイエロー染料（以下、「（Ａ）特定Ｙ染料」とも称する）を含有する。
以下、一般式（Ｉ）で表される化合物、一般式（ＩＩ）で表される化合物、及び一般式（ＩＩＩ）で表される化合物の詳細を説明する。
【００３４】
〔一般式（Ｉ）で表される化合物、一般式（ＩＩ）で表される化合物〕
【化５】
2014055275.tif 000006
【００３５】
一般式（Ｉ）中、Ｒ１、Ｒ２、Ｒ３、及びＲ４は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ１及びＲ２は、それぞれ互いに同じでも、異なっていてもよい。
一般式（ＩＩ）中、Ｒ４、Ｒ５、Ｒ６、Ｒ７、及びＲ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基を表し、分子内に複数存在するＲ５は、互いに同じでも、異なっていてもよい。
【００３６】
Ｒ１〜Ｒ８で表されるアルキル基は、更に１価の置換基を有していてもよく、直鎖状であっても、分岐状であっても、環状であってもよい。アルキル基の総炭素数は、１〜３０であることが好ましく、１〜１６であることが更に好ましい。具体的には、例えば、メチル基、エチル基、ブチル基、イソプロピル基、ｔ−ブチル基、ヒドロキシエチル基、メトキシエチル基、シアノエチル基、トリフルオロメチル基、３−スルホプロピル基、４−スルホブチル基、シクロヘキシル基等が挙げられる。
【００３７】
Ｒ１〜Ｒ８で表されるアルコキシ基は、−ＯＲＡ（ＲＡはアルキル基）として表され、ＲＡは、Ｒ１〜Ｒ８で表されるアルキル基と同義であり、具体例も同様である。
Ｒ１〜Ｒ８で表されるアルコキシカルボニル基は、−ＣＯＯＲＡ（ＲＡはアルキル基）として表され、ＲＡは、Ｒ１〜Ｒ８で表されるアルキル基と同義であり、具体例も同様である。
【００３８】
Ｒ１〜Ｒ８で表されるカルバモイル基は、更に１価の置換基を有していてもよく、カルバモイル基の総炭素数は１〜３０であることが好ましく、１〜１６であることが更に好ましい。具体的には、例えば、メチルカルバモイル基、ジメチルカルバモイル基、フェニルカルバモイル基、Ｎ−メチル−Ｎ−フェニルカルバモイル基等が挙げられる。
【００３９】
Ｒ１〜Ｒ８で表されるスルファモイル基は、更に１価の置換基を有していてもよく、スルファモイル基の総炭素数は０〜３０であることが好ましく、０〜１６であることが更に好ましい。具体的には、例えば、スルファモイル基、ジメチルスルファモイル基、ジ−（２−ヒドロキシエチル）スルファモイル基等が挙げられる。
【００４０】
Ｒ１〜Ｒ８で表されるアリール基は、更に１価の置換基（ヘテロ環基を除く）を有していてもよく、アリール基の総炭素数は６〜３０であることが好ましく、６〜１６であることが更に好ましい。具体的には、例えば、フェニル基、４−トリル基、４−メトキシフェニル基、２−クロロフェニル基、３−（３−スルホプロピルアミノ）フェニル基、４−スルファモイル基、４−エトキシエチルスルファモイル基、３−ジメチルカルバモイル基等が挙げられる。
【００４１】
Ｒ１〜Ｒ８で表されるヘテロアリール基は、既述のアリール基に、１価のヘテロ環基が置換した構造である。アリール基に置換し得る１価のヘテロ環基は、飽和であっても不飽和であってもよく、以下の芳香族ヘテロ環基を含み、環内に窒素原子、イオウ原子、酸素原子等のヘテロ原子のいずれかを含むものが挙げられ、更に置換基を有していてもよく、総炭素数１〜３０のヘテロ環基であることが好ましく、１〜１５のヘテロ環基であることは更に好ましい。具体的には、例えば、２−ピリジル基、２−チエニル基、２−チアゾリル基、２−ベンゾチアゾリル基、２−ベンゾオキサゾリル基、２−フリル基等が挙げられる。
【００４２】
なお、一般式（Ｉ）で表される化合物、及び一般式（ＩＩ）で表される化合物の構造において、Ｒ１〜Ｒ８が更に含有し得る１価の置換基は、具体的には、ハロゲン原子、脂肪族基、アリール基、ヘテロ環基、シアノ基、カルボキシル基、カルバモイル基、脂肪族オキシカルボニル基、アリールオキシカルボニル基、アシル基、ヒドロキシ基、脂肪族オキシ基、アリールオキシ基、アシルオキシ基、カルバモイルオキシ基、ヘテロ環オキシ基、アミノ基、脂肪族アミノ基、アリールアミノ基、ヘテロ環アミノ基、アシルアミノ基、カルバモイルアミノ基、スルファモイルアミノ基、脂肪族オキシカルボニルアミノ基、アリールオキシカルボニルアミノ基、脂肪族スルホニルアミノ基、アリールスルホニルアミノ基、ニトロ基、脂肪族チオ基、アリールチオ基、脂肪族スルホニル基、アリールスルホニル基、スルファモイル基、スルホ基、イミド基、又はヘテロ環チオ基であり、好ましくは、脂肪族基、アリール基、ヘテロ環基、シアノ基、カルバモイル基、脂肪族オキシカルボニル基、アリールオキシカルボニル基、アシル基、脂肪族オキシ基、アリールオキシ基、脂肪族アミノ基、又はアリールアミノ基である。
【００４３】
一般式（Ｉ）で表される化合物、及び一般式（ＩＩ）で表される化合物の構造としてより好ましい置換基について説明する。
一般式（Ｉ）におけるＲ１、及び、一般式（ＩＩ）におけるＲ５としては、アルキル基、アリール基、又はシアノ基であることが好ましく、アルキル基及びアリール基は更に１価の置換基を有していてもよい。ここで、アルキル基及びアリール基に導入可能な置換基としては、アルコキシ基、チオアルコキシ基、シアノ基、ハロゲン原子等が挙げられる。
一般式（Ｉ）におけるＲ１、及び、一般式（ＩＩ）におけるＲ５としては、より好ましくはｔ−ブチル基、フェニル基、又はｏ−メチルフェニル基である。
【００４４】
一般式（Ｉ）におけるＲ３は、より好ましくは水素原子である。一般式（Ｉ）及び一般式（ＩＩ）におけるＲ４は、好ましくは水素原子、又はメチル基であり、より好ましくは水素原子である。一般式（ＩＩ）におけるＲ６は、より好ましくは水素原子である。
【００４５】
一般式（Ｉ）におけるＲ２、及び、一般式（ＩＩ）におけるＲ７、Ｒ８は、それぞれ独立に、水素原子、アルキル基、アルコキシ基、アルコキシカルボニル基、カルバモイル基、スルファモイル基、スルホニルアミノ基、カルボニルアミノ基、シアノ基、アリール基、又はヘテロアリール基のいずれであってもよいが、その構造中に、置換アルキル基、ＰＥＯ（ポリエチレンオキシ）鎖、ＰＰＯ（ポリプロピレンオキシ）鎖、アンモニウム塩、及び重合性基から選択される部分構造（部分構造Ａ）を有する、アルコキシカルボニル基、カルバモイル基、スルファモイル基、スルホニルアミノ基、又はカルボニルアミノ基であることが好ましく、より好ましくは部分構造Ａを有するスルホニルアミノ基である。
一般式（Ｉ）で表される化合物において、分子内に複数存在するＲ１同士、及びＲ２同士は、それぞれ互いに同じでも、異なっていてもよいが、合成適性上は同じであることが好ましい。
【００４６】
一般式（Ｉ）で表される化合物は、下記一般式（ＩＶ）で表される化合物であることがより好ましい態様であり、また、一般式（ＩＩ）で表される化合物は下記一般式（Ｖ）で表される化合物であることがより好ましい態様である。
【００４７】
【化６】
2014055275.tif 000007
【００４８】
一般式（ＩＶ）中、Ｒ１、Ｒ３、及びＲ４は、それぞれ一般式（Ｉ）におけるＲ１、Ｒ３、及びＲ４と同義であり、好ましい例も同様である。
Ｒ９及びＲ１１は、それぞれ独立に、アルキル基、アリール基、又はヘテロアリール基を表し、Ｒ１０及びＲ１２は、それぞれ独立に、水素原子、メチル基、又はエチル基を表す。
Ｒ１０及びＲ１２としては、それぞれ水素原子であることが好ましい。
Ｒ９及びＲ１１としては、それぞれ、置換、若しくは非置換のアルキル基であるか、或いは、ＰＥＯ（ポリエチレンオキシ）鎖、ＰＰＯ（ポリプロピレンオキシ）鎖、アンモニウム塩、及び重合性基から選択される部分構造を有するアルキル基、アリール基、又はヘテロアリール基であることが好ましく、より好ましくは炭素数２〜８のアルキル基、又はアルキル鎖上にメタクリル酸基を有する置換アルキル基である。
【００４９】
【化７】
2014055275.tif 000008
【００５０】
一般式（Ｖ）中、Ｒ４、Ｒ５、及びＲ６は、それぞれ一般式（ＩＩ）におけるＲ４、Ｒ５、及びＲ６と同義であり、好ましい例も同様である。
Ｒ１３及びＲ１５は、それぞれ独立に、アルキル基、アリール基、又はヘテロアリール基を表し、Ｒ１４及びＲ１６は、それぞれ独立に、水素原子、メチル基、又はエチル基を表す。
Ｒ１４及びＲ１６としては、それぞれ水素原子であることが好ましい。
Ｒ１３及びＲ１５としては、置換アルキル基であるか、或いは、ＰＥＯ（ポリエチレンオキシ）鎖、ＰＰＯ（ポリプロピレンオキシ）鎖、アンモニウム塩、及び重合性基から選択される部分構造を有するアルキル基、アリール基、又はヘテロアリール基であることが好ましく、より好ましくは炭素数２〜８のアルキル基、又はアルキル鎖上にメタクリル酸基を有する置換アルキル基である。
【００５１】
本発明で用いられる一般式（Ｉ）で表される化合物、及び一般式（ＩＩ）で表される化合物であるイエロー染料の具体例を以下に示す。
一般式（Ｉ）で表されるイエロー染料、及び、その好ましい態様である一般式（ＩＶ）で表されるイエロー染料の例としては、下記例示化合物（Ｂ−１）〜（Ｂ−９）、及び（Ｂ−１７）が挙げられ、一般式（ＩＩ）で表されるイエロー染料、及び、その好ましい態様である一般式（Ｖ）で表されるイエロー染料の例としては、下記例示化合物（Ｂ−１０）、及び（Ｂ−１１）がそれぞれ挙げられるが、これらに限定されるものではない。
【００５２】
【化８】
2014055275.tif 000009
【００５３】
【化９】
2014055275.tif 000010
【００５４】
【化１０】
2014055275.tif 000011
【００５５】
【化１１】
2014055275.tif 000012
【００５６】
〔一般式（ＩＩＩ）で表される化合物〕
【化１２】
2014055275.tif 000013
【００５７】
一般式（ＩＩＩ）中、Ｒ１７及びＲ１８は、各々独立に、水素原子、又は１価の置換基を表す。Ｒ１９は、水素原子、脂肪族基、アリール基、ヘテロ環基、カルバモイル基、アルコキシカルボニル基、アリールオキシカルボニル基、アシル基、アルキルスルホニル基、アリールスルホニル基、又はスルファモイル基を表す。Ｑは、ジアゾ成分の残基を表す。
【００５８】
Ｒ１７及びＲ１８で表される１価の置換基は、具体的には、各々独立して、ハロゲン原子、脂肪族基、アリール基、ヘテロ環基、シアノ基、カルボキシル基、カルバモイル基、脂肪族オキシカルボニル基、アリールオキシカルボニル基、アシル基、ヒドロキシ基、脂肪族オキシ基、アリールオキシ基、アシルオキシ基、カルバモイルオキシ基、ヘテロ環オキシ基、アミノ基、脂肪族アミノ基、アリールアミノ基、ヘテロ環アミノ基、アシルアミノ基、カルバモイルアミノ基、スルファモイルアミノ基、脂肪族オキシカルボニルアミノ基、アリールオキシカルボニルアミノ基、脂肪族スルホニルアミノ基、アリールスルホニルアミノ基、ニトロ基、脂肪族チオ基、アリールチオ基、脂肪族スルホニル基、アリールスルホニル基、スルファモイル基、スルホ基、イミド基、又はヘテロ環チオ基を表し、脂肪族基、アリール基、ヘテロ環基、シアノ基、カルバモイル基、脂肪族オキシカルボニル基、アリールオキシカルボニル基、アシル基、脂肪族オキシ基、アリールオキシ基、脂肪族アミノ基、アリールアミノ基であることが、主に溶解性付与の観点で好ましい。これらの各基は更に置換されていてもよい。
【００５９】
Ｒ１７〜Ｒ１９で表される脂肪族基は、更に１価の置換基を有していてもよく、飽和であっても不飽和であってもよく、直鎖状であっても、分岐状であっても、環状であってもよい。具体的には、例えば、アルキル基、置換アルキル基、アルケニル基、置換アルケニル基、アルキニル基、置換アルキニル基、アラルキル基、置換アラルキル基等が挙げられる。脂肪族基の総炭素数は、１〜３０であることが好ましく、１〜１６であることが更に好ましい。具体的には、例えば、メチル基、エチル基、ブチル基、イソプロピル基、ｔ−ブチル基、ヒドロキシエチル基、メトキシエチル基、シアノエチル基、トリフルオロメチル基、３−スルホプロピル基、４−スルホブチル基、シクロヘキシル基、ベンジル基、２−フェネチル基、ビニル基、アリル基等が挙げられる。
【００６０】
Ｒ１７〜Ｒ１９で表されるアリール基は、更に１価の置換基を有していてもよく、総炭素数６〜３０のアリール基であることが好ましく、総炭素数６〜１６のアリール基であることが更に好ましい。具体的には、例えば、フェニル基、４−トリル基、４−メトキシフェニル基、２−クロロフェニル基、３−（３−スルホプロピルアミノ）フェニル基、４−スルファモイル基、４−エトキシエチルスルファモイル基、３−ジメチルカルバモイル基等が挙げられる。
【００６１】
Ｒ１７〜Ｒ１９で表されるヘテロ環基は、飽和であっても不飽和であってもよく、以下の芳香族ヘテロ環基を含み、環内に窒素原子、イオウ原子、酸素原子等のヘテロ原子のいずれかを含むものが挙げられ、更に置換基を有していてもよく、総炭素数１〜３０のヘテロ環基であることが好ましく、総炭素数１〜１５のヘテロ環基であることが更に好ましい。具体的には、例えば、２−ピリジル基、２−チエニル基、２−チアゾリル基、２−ベンゾチアゾリル基、２−ベンゾオキサゾリル基、２−フリル基等が挙げられる。
【００６２】
Ｒ１７〜Ｒ１９で表されるカルバモイル基は、更に１価の置換基を有していてもよく、総炭素数１〜３０のカルバモイル基であることが好ましく、総炭素数１〜１６のカルバモイル基であることが更に好ましい。具体的には、例えば、メチルカルバモイル基、ジメチルカルバモイル基、フェニルカルバモイル基、Ｎ−メチル−Ｎ−フェニルカルバモイル基等が挙げられる。
【００６３】
Ｒ１７〜Ｒ１９で表される脂肪族オキシカルボニル基は、更に１価の置換基を有していてもよく、飽和であっても不飽和であってもよく、直鎖状であっても、分岐状であっても、環状であってもよく、総炭素数２〜３０の脂肪族オキシカルボニル基であることが好ましく、総炭素数２〜１６脂肪族オキシカルボニル基であることが更に好ましい。具体的には、例えば、メトキシカルボニル基、エトキシカルボニル基、２−メトキシエトキシカルボニル基等が挙げられる。
【００６４】
Ｒ１７〜Ｒ１９で表されるアリールオキシカルボニル基は、更に１価の置換基を有していてもよく、総炭素数７〜３０のアリールオキシカルボニル基であることが好ましく、総炭素数７〜１６のアリールオキシカルボニル基であることが更に好ましい。具体的には、例えば、フェノキシカルボニル基、４−メチルフェノキシカルボニル基、３−クロルフェノキシカルボニル基等が挙げられる。
【００６５】
Ｒ１７〜Ｒ１９で表されるアシル基には、脂肪族カルボニル基、アリールカルボニル基、及び、ヘテロ環カルボニル基が含まれ、総炭素数が１〜３０である態様が好ましく、総炭素数が１〜１６である態様が更に好ましい。具体的には、例えば、アセチル基、メトキシアセチル基、チエノイル基、ベンゾイル基等が挙げられる。
【００６６】
Ｒ１７〜Ｒ１９で表される脂肪族スルホニル基は、更に１価の置換基を有していてもよく、飽和であっても不飽和であってもよく、直鎖状であっても、分岐状であっても、環状であってもよく、総炭素数が１〜３０である態様が好ましく、総炭素数が１〜１６である態様が更に好ましい。具体的には、例えば、メタンスルホニル基、メトキシメタンスルホニル基、エトキシエタンスルホニル基等が挙げられる。
【００６７】
Ｒ１７〜Ｒ１９で表されるアリールスルホニル基は、更に１価の置換基を有していてもよく、総炭素数が６〜３０である態様が好ましく、総炭素数が６〜１８である態様が更に好ましい。具体的には、例えば、ベンゼンスルホニル基、トルエンスルホニル基等が挙げられる。
【００６８】
Ｒ１７〜Ｒ１９で表されるスルファモイル基は、更に１価の置換基を有していてもよく、総炭素数が０〜３０である態様が好ましく、総炭素数が０〜１６である態様が更に好ましい。具体的には、例えば、スルファモイル基、ジメチルスルファモイル基及びジ−（２−ヒドロキシエチル）スルファモイル基等が挙げられる。
【００６９】
Ｒ１７〜Ｒ１９で表されるイミド基は、更に１価の置換基を有していてもよく、５〜６員環のイミド基であることが好ましい。また、イミド基は、総炭素数が４〜３０である態様が好ましく、総炭素数が４〜２０である態様が更に好ましい。具体的には、例えば、コハク酸イミド基、フタル酸イミド基等が挙げられる。
【００７０】
Ｑで表されるジアゾ成分の残基は、ジアゾ成分「Ｑ−ＮＨ２」の残基であることを意味する。特に、目標とする色再現性の点から、Ｑは、アリール基又は芳香族ヘテロ環基であることが好ましい。
ここで、芳香族ヘテロ環基とは、環内に窒素原子、イオウ原子、酸素原子等のヘテロ原子のいずれかを含む芳香族環であって、５〜６員環であることが好ましい。芳香族ヘテロ環基の炭素原子数は、１〜２５であることが好ましく、１〜１５であることが更に好ましい。具体的には、例えば、ピラゾール基、１，２，４−トリアゾール基、イソチアゾール基、ベンゾイソチアゾール基、チアゾール基、ベンゾチアゾール基、オキサゾール基、１，２，４−チアジアゾール基等が挙げられる。
【００７１】
特に、一般式（ＩＩＩ）で表される化合物は、以下の態様であることが好ましい。
即ち、Ｒ１７がシアノ基、脂肪族オキシカルボニル基、又はカルバモイル基であり、Ｒ１８が脂肪族基であり、Ｒ１９が脂肪族基、アシル基、アリール基、脂肪族カルボニル基、脂肪族スルホニル基、又はアリールスルホニル基であり、Ｑがアリール基である態様であることが好ましい。
【００７２】
本発明で用いられる一般式（ＩＩＩ）で表される化合物であるイエロー染料の具体例を以下に示す。
一般式（ＩＩＩ）で表されるイエロー染料の例としては、下記例示化合物（Ｂ−１２）〜（Ｂ−１６）、及び（Ｂ−１８）が挙げられるが、これらに限定されるものではない。
【００７３】
【化１３】
2014055275.tif 000014
【００７４】
【化１４】
2014055275.tif 000015
【００７５】
本発明の着色組成物では、（Ａ）特定Ｙ染料は、１種のみを含んでもよく、２種以上を併用してもよい。
より具体的には、一般式（Ｉ）で表される化合物、一般式（ＩＩ）で表される化合物、及び、一般式（ＩＩＩ）で表される化合物を、それぞれ単独で含有していてもよいし、一般式（Ｉ）で表される化合物と、一般式（ＩＩ）で表される化合物と、一般式（ＩＩＩ）で表される化合物とから選択される２種以上のイエロー染料を含んでいてもよい。着色組成物が２種以上のイエロー染料を含む場合、一般式（Ｉ）で表される化合物、一般式（ＩＩ）で表される化合物、及び、一般式（ＩＩＩ）で表される化合物は、それぞれ独立に、１種であっても２種以上であってもよい。
【００７６】
本発明の着色組成物における（Ａ）特定Ｙ染料の含有量は、着色組成物としての性能を損なわない範囲であればよく、目的に応じて適宜選択される。好ましくは、着色組成物中の全固形分質量に対して５〜７０質量％であることが好ましく、１０〜６０質量％であることがより好ましい。一般式（Ｉ）で表される化合物と、一般式（ＩＩ）で表される化合物と、一般式（ＩＩＩ）で表される化合物とから選択される２種以上のイエロー染料を併用する場合、或いは、更に他の着色剤を併用する場合、全ての着色剤を併せた含有量が上記範囲であることが望ましい。上記範囲内であれば、十分な着色が得られ、着色剤以外の成分の使用が制限されず、所望の性能を得ることができる。なお、本発明において、組成物中の全固形分とは、溶剤を除いた各成分の総量を示す。
【００７７】
＜（Ｂ）特定溶剤＞
本発明の着色組成物は、（Ｂ）Ｉ／Ｏ値が１．５未満であり、且つ、ＳＰ値が２３．０（ＭＰａ）１／２未満である２種以上の溶剤を含有する。
なお、「（Ｂ）Ｉ／Ｏ値が１．５未満であり、且つ、ＳＰ値が２３．０（ＭＰａ）１／２未満である２種以上の溶剤」を総称して、以下、「（Ｂ）特定溶剤」とも称する。
また、「Ｉ／Ｏ値が１．５未満であり、且つ、ＳＰ値が２３．０（ＭＰａ）１／２未満である溶剤」を、以下、単に「特定溶剤」とも称する。
【００７８】
本発明の着色組成物では、（Ｂ）特定溶剤を用いることで、（Ａ）特定Ｙ染料の溶解性を高めることができ、（Ａ）特定Ｙ染料の溶解状態での経時安定性を実用上、問題のない範囲とすることができる。
かかる理由は十分に明らかではないが、以下のように推察される。
Ｉ／Ｏ値とＳＰ値が共に低い値であることは、溶剤の極性があまり高くないことを示唆する。（Ａ）特定Ｙ染料は複素環を有しており、置換基の性質である程度変わるものの、基本的に低極性な化合物である。したがって、Ｉ／Ｏ値が１．５未満であり、且つ、ＳＰ値が２３．０（ＭＰａ）１／２未満であるという要件を満たす溶剤を用いると、共存する溶剤及び着色剤である（Ａ）特定Ｙ染料の性状が近しい状態に置かれるため、（Ａ）特定Ｙ染料の溶解性、及び（Ａ）特定Ｙ染料の溶解状態での経時安定性が高まるものと考えられる。
（Ｂ）特定溶剤によれば、上記特性により、例えば、（Ａ）特定Ｙ染料をカラーレジストとして用い、保存する場合だけでなく、その素材として溶液状態で長期保管するような場合にも、（Ａ）特定Ｙ染料の析出を抑制し、良好な経時安定性を得ることができる。
【００７９】
本発明の着色組成物における溶剤は、Ｉ／Ｏ値が１．３未満であり、且つ、ＳＰ値が２２．５（ＭＰａ）１／２未満であることが好ましく、Ｉ／Ｏ値が１．２未満であり、且つ、ＳＰ値が２２．３（ＭＰａ）１／２未満であることが特に好ましい。
Ｉ／Ｏ値及びＳＰ値の下限は、着色組成物の用途により異なり、明確に規定することは難しい。これは、以下のような理由による。多くの用途においては、（Ａ）特定Ｙ染料以外にも、後述する重合性化合物、バインダー等の物質が共溶解すると考えられる。また、例えば、スリットコート用カラーレジスト、インクジェット用カラーレジスト等、用途によって共溶解する物質が異なり、要求される溶剤物性が異なるためである。
【００８０】
上記Ｉ／Ｏ値については、公知の文献及びデータベースから値を得ることができる。文献としては、例えば、新版  有機概念図  基礎と応用（甲田ら、三共出版、２００８）等が好適に挙げられる。
【００８１】
上記ＳＰ値についても、蒸発線熱や溶解度等からの測定値や、Ｓｍａｌｌ、Ｆｅｄｏｒｓ、又はＨａｎｓｅｎによる計算法等、非常に多くのデータが提案されているが、本発明では、広く知られるＨｏｙ法による値を用いる。Ｈｏｙ法の文献としては、Ｈ．Ｌ．Ｈｏｙ：Ｊ．Ｐａｉｎｔ  Ｔｅｃｈ．，４２（５４０），７６−１１８（１９７０）や、ＳＰ値 基礎・応用と計算方法（山本、情報機構、２００５）が好適に挙げられる。
【００８２】
本発明の着色組成物では、特定溶剤を２種以上併用する。この場合、選択される特定溶剤は、Ｉ／Ｏ値及び／又はＳＰ値にある程度、差を有する組み合わせであることが、（Ａ）特定Ｙ染料の溶液状態での経時安定性を更に高めることができるという点で特に好ましい。
かかる理由は十分に明らかではないが、以下のように推察される。
（Ａ）特定Ｙ染料は、剛直な平面構造をとるため、溶解状態であっても溶液中である程度の会合状態を形成し易いと考えられる。会合度は、共存する物質、溶解のさせ方等により様々であり、特定溶剤を２種以上併用することで、溶解性に微妙な差異が生まれ、会合状態の変化に対応し易くなるのではないかと考えられる。
【００８３】
本発明の着色組成物では、２種以上の特定溶剤は、互いのＩ／Ｏ値の差の絶対値が０．２〜１．３の範囲内であること、及び、ＳＰ値の差の絶対値が０．４〜３．０（ＭＰａ）１／２の範囲内であることの少なくともいずれかを満たすことが好ましい。Ｉ／Ｏ値の差の絶対値、及びＳＰ値の差の絶対値の上限については、（Ａ）特定Ｙ染料の溶解性の観点からの制限はないものの、差が大きすぎると溶剤同士の相溶性の問題が生じる。そのため、併用する溶剤間のＩ／Ｏ値の差の絶対値の上限は１．３以内であることが好ましく、１．０以内であることがより好ましく、ＳＰ値の差の絶対値の上限は３．０（ＭＰａ）１／２以内であることが好ましく、２．０（ＭＰａ）１／２以内であることがより好ましく、１．０（ＭＰａ）１／２以内であることが更に好ましく、最も好ましくは０．７（ＭＰａ）１／２以内である。
【００８４】
Ｉ／Ｏ値が１．５未満であり、且つ、ＳＰ値が２３．０（ＭＰａ）１／２未満であるという要件を満たす、本発明における溶剤としては、例えば、メチルエチルケトン、ジエチルケトン、２−ブタノン、メチルイソブチルケトン、シクロヘキサノン、２−ヘプタノン、ジイソブチルケトン、プロピレングリコールモノエチルエーテルアセテート、プロピレングリコールモノメチルエーテルプロピオネート、プロピレングリコールモノメチルエーテルアセテート、プロピレングリコールプロピルエーテルアセテート、エチルセロソルブアセテート、メチルセロソルブアセテート、３−エトキシプロピオン酸メチル、３−エトキシプロピオン酸エチル、３−メトキシプロピオン酸メチル、３−メトキシプロピオン酸エチル、２−エトキシプロピオン酸メチル、２−メトキシプロピオン酸メチル、２−メトキシプロピオン酸エチル、２−メトキシプロピオン酸プロピル、酢酸エチル、酢酸プロピル、酢酸-n−ブチル、酢酸シクロヘキシル、ピルビン酸プロピル、ジエチレングリコールエチルメチルエーテル、ジエチレングリコールジエチルエーテル、ジエチレングリコールジメチルエーテル、３−メトキシブチルアセテート等が挙げられる。なお、これらはあくまで例示であり、本発明における溶剤は、これらに限定されるものではない。
【００８５】
これらの中では、メチルエチルケトン（Ｉ／Ｏ値：０．８１、ＳＰ値：２２．２６（ＭＰａ）１／２）、プロピレングリコールモノメチルエーテルプロピオネート（Ｉ／Ｏ値：０．５７、ＳＰ値：２０．５０（ＭＰａ）１／２）、プロピレングリコールモノメチルエーテルアセテート（Ｉ／Ｏ値：０．６７、ＳＰ値：２０．９１（ＭＰａ）１／２）、プロピレングリコールプロピルエーテルアセテート（Ｉ／Ｏ値：０．８０、ＳＰ値：２０．１７（ＭＰａ）１／２）、３−エトキシプロピオン酸エチル（Ｉ／Ｏ値：０．９２、ＳＰ値：２０．９３（ＭＰａ）１／２）、３−メトキシプロピオン酸メチル（Ｉ／Ｏ値：１．０９、ＳＰ値：２１．４０（ＭＰａ）１／２）、酢酸エチル（Ｉ／Ｏ値：０．７５、ＳＰ値：２０．８６（ＭＰａ）１／２）、酢酸シクロヘキシル（Ｉ／Ｏ値：０．４４、ＳＰ値：２０．３２（ＭＰａ）１／２）、ジエチレングリコールエチルメチルエーテル（Ｉ／Ｏ値：１．１７、ＳＰ値：２０．９３（ＭＰａ）１／２）、ジエチレングリコールジエチルエーテル（Ｉ／Ｏ値：１．３８、ＳＰ値：２０．５７（ＭＰａ）１／２）、及び３−メトキシブチルアセテート（Ｉ／Ｏ値：０．５７、ＳＰ値：２０．５０（ＭＰａ）１／２）が、本発明に好ましく用いられる。
【００８６】
さらに、これらの溶剤の好ましい組み合わせとしては、例えば、以下のものが挙げられる。
・プロピレングリコールモノメチルエーテルアセテート／３−エトキシプロピオン酸エチル
・プロピレングリコールモノメチルエーテルアセテート／酢酸シクロヘキシル
・プロピレングリコールモノメチルエーテルアセテート／ジエチレングリコールエチルメチルエーテル
・プロピレングリコールモノメチルエーテルアセテート／プロピレングリコールモノメチルエーテルプロピオネート
・プロピレングリコールモノメチルエーテルアセテート／３−メトキシブチルアセテート
・酢酸シクロヘキシル／ジエチレングリコールエチルメチルエーテル
・酢酸シクロヘキシル／３−エトキシプロピオン酸エチル
・酢酸シクロヘキシル／３−メトキシブチルアセテート
・プロピレングリコールモノメチルエーテルプロピオネート／ジエチレングリコールエチルメチルエーテル
・プロピレングリコールモノメチルエーテルプロピオネート／３−メトキシブチルアセテート
・３−エトキシプロピオン酸エチル／３−メトキシブチルアセテート
・ジエチレングリコールエチルメチルエーテル／３−メトキシブチルアセテート
なお、これらはあくまで例示であり、本発明における（Ｂ）特定溶剤は、これらの組み合わせに限定されるものではない。実際には、これらを例とする好適な組み合わせの中から、例えば、カラーレジストとして用いる場合、沸点（塗布面の平坦性に関連）やバインダー等の他材料の溶解性といった実用上の要素を更に加味して選ぶことが望ましい。
【００８７】
上記（Ａ）特定Ｙ染料の例示化合物と、（Ｂ）特定溶剤との好ましい組み合わせとしては、例えば、以下のものが挙げられる。
・Ｂ−１と、プロピレングリコールモノメチルエーテルアセテート／ジエチレングリコールエチルメチルエーテルとの組み合わせ
・Ｂ−１と、プロピレングリコールモノメチルエーテルアセテート／酢酸シクロヘキシルとの組み合わせ
・Ｂ−１と、プロピレングリコールモノメチルエーテルアセテート／プロピレングリコールモノメチルエーテルプロピオネートとの組み合わせ
・Ｂ−１と、プロピレングリコールモノメチルエーテルアセテート／３−メトキシブチルアセテートとの組み合わせ
・Ｂ−１と、酢酸シクロヘキシル／３−メトキシブチルアセテートとの組み合わせ
・Ｂ−１と、ジエチレングリコールエチルメチルエーテル／３−メトキシブチルアセテートとの組み合わせ
・Ｂ−１１と、プロピレングリコールモノメチルエーテルアセテート／３−エトキシプロピオン酸エチルとの組み合わせ
・Ｂ−１１と、プロピレングリコールモノメチルエーテルアセテート／酢酸シクロヘキシルとの組み合わせ
・Ｂ−１１と、プロピレングリコールモノメチルエーテルアセテート／プロピレングリコールモノメチルエーテルプロピオネートとの組み合わせ
・Ｂ−１１と、プロピレングリコールモノメチルエーテルアセテート／３−メトキシブチルアセテートとの組み合わせ
・Ｂ−１１と、ジエチレングリコールエチルメチルエーテル／酢酸シクロヘキシルとの組み合わせ
・Ｂ−１１と、ジエチレングリコールエチルメチルエーテル／３−メトキシブチルアセテートとの組み合わせ
・Ｂ−１１と、プロピレングリコールモノメチルエーテルプロピオネート／ジエチレングリコールエチルメチルエーテルとの組み合わせ
・Ｂ−１１と、３−エトキシプロピオン酸エチル／３−メトキシブチルアセテートとの組み合わせ
・Ｂ−１１と、酢酸シクロヘキシル／３−メトキシブチルアセテートとの組み合わせ
・Ｂ−１２と、プロピレングリコールモノメチルエーテルアセテート／３−エトキシプロピオン酸エチルとの組み合わせ
・Ｂ−１２と、プロピレングリコールモノメチルエーテルアセテート／ジエチレングリコールエチルメチルエーテルとの組み合わせ
・Ｂ−１２と、プロピレングリコールモノメチルエーテルアセテート／酢酸シクロヘキシルとの組み合わせ
・Ｂ−１２と、プロピレングリコールモノメチルエーテルアセテート／３−メトキシブチルアセテートとの組み合わせ
・Ｂ−１２と、ジエチレングリコールエチルメチルエーテル／酢酸シクロヘキシルとの組み合わせ
・Ｂ−１２と、ジエチレングリコールエチルメチルエーテル／３−メトキシブチルアセテートとの組み合わせ
・Ｂ−１２と、プロピレングリコールモノメチルエーテルプロピオネート／ジエチレングリコールエチルメチルエーテルとの組み合わせ
・Ｂ−１２と、プロピレングリコールモノメチルエーテルプロピオネート／３−メトキシブチルアセテートとの組み合わせ
・Ｂ−１２と、酢酸シクロヘキシル／３−メトキシブチルアセテートとの組み合わせ
・Ｂ−１５と、プロピレングリコールモノメチルエーテルアセテート／３−エトキシプロピオン酸エチルとの組み合わせ
・Ｂ−１５と、プロピレングリコールモノメチルエーテルアセテート／ジエチレングリコールエチルメチルエーテルとの組み合わせ
・Ｂ−１５と、プロピレングリコールモノメチルエーテルアセテート／酢酸シクロヘキシルとの組み合わせ
・Ｂ−１５と、ジエチレングリコールエチルメチルエーテル／酢酸シクロヘキシルとの組み合わせ
・Ｂ−１５と、ジエチレングリコールエチルメチルエーテル／３−メトキシブチルアセテートとの組み合わせ
・Ｂ−１５と、プロピレングリコールモノメチルエーテルプロピオネート／ジエチレングリコールエチルメチルエーテルとの組み合わせ
・Ｂ−１５と、３−エトキシプロピオン酸エチル／３−メトキシブチルアセテートとの組み合わせ
・Ｂ−１５と、酢酸シクロヘキシル／３−メトキシブチルアセテートとの組み合わせ
なお、これらはあくまで例示であり、本発明における（Ａ）特定Ｙ染料と、（Ｂ）特定溶剤との組み合わせは、これらに限定されるものではない。
【００８８】
２種以上の特定溶剤の好ましい比率は、Ｉ／Ｏ値やＳＰ値の下限の場合と同様、仕様や用途によって変わるため、一概に決めることは困難であるが、一つの目安として、含有量が最も多い溶剤を主溶剤、それ以外の溶剤を補助溶剤として、（主溶剤／補助溶剤）＝（９５／５）〜（５５／４５）の比率で適宜選択することが、コストを含めた実用的な観点からは好ましい。例えば、本発明の着色組成物をスリットコート用カラーレジスト用途に用いる場合には、主溶剤はプロピレングリコールモノメチルエーテルアセテートとなる。
【００８９】
本発明の着色組成物では、含有している溶剤の全てが特定溶剤であることが好ましいが、並存する物質の溶解性等の理由から、特定溶剤とは異なる溶剤を併用する必要がある場合には、本発明の効果を損なわない限度において含有していてもよい。特定溶剤とは異なる溶剤が含まれる場合、本発明の着色組成物中における（Ｂ）特定溶剤の含有量は、全溶剤量に対して５０質量％以上であることが好ましく、７０質量％以上であることがより好ましく、９０質量％以上であることが特に好ましい。なお、特定溶剤とは異なる溶剤を併用する場合には、例えば、（Ａ）特定Ｙ染料を先に特定溶剤に溶かし、その後、特定溶剤とは異なる溶剤を混合する等の手法をとることで、（Ａ）特定Ｙ染料の析出を抑制することが好ましい。
特定溶剤とは異なる溶剤としては、水ないし水系溶剤、有機溶剤等、各種溶剤が使用可能であるが、上記（Ａ）特定Ｙ染料が複素環を含む化合物であるため、有機溶剤の使用が好適である。
【００９０】
（重合性化合物）
本発明の着色組成物は、重合性化合物を含有していてもよい。重合性化合物を含有することにより、本発明の着色組成物は、エネルギー付与等により硬化する着色硬化性組成物として使用し得る。以下、重合性化合物を含有する本発明の着色組成物を着色硬化性組成物と称することがある。
本発明の着色組成物を使用することで得られる着色硬化性組成物は、高輝度の着色膜を形成しうる。
本発明の着色組成物に用いられる重合性化合物としては、例えば、少なくとも１個のエチレン性不飽和二重結合を有する付加重合性化合物を挙げることができる。
少なくとも一個のエチレン性不飽和二重結合を有する重合性化合物としては、公知の成分から選択して用いることができ、具体的には、特開２００６−２３６９６号公報の段落番号［００１０］〜［００２０］に記載の成分や、特開２００６−６４９２１号公報の段落番号［００２７］〜［００５３］に記載の成分を挙げることができる。
【００９１】
本発明の着色組成物に用いられる重合性化合物としては、イソシアネートと水酸基の付加反応を用いて製造されるウレタン付加重合性化合物も好適であり、特開昭５１−３７１９３号公報、特公平２−３２２９３号公報、特公平２−１６７６５号公報に記載されているようなウレタンアクリレート類や、特公昭５８−４９８６０号公報、特公昭５６−１７６５４号公報、特公昭６２−３９４１７号公報、特公昭６２−３９４１８号公報に記載のエチレンオキサイド骨格を有するウレタン化合物類も好適である。
その他の例としては、特開昭４８−６４１８３号公報、特公昭４９−４３１９１号公報、特公昭５２−３０４９０号公報の各公報に記載されているようなポリエステルアクリレート類、エポキシ樹脂と（メタ）アクリル酸とを反応させて得られるエポキシアクリレート類等の多官能のアクリレートやメタクリレートを挙げることができる。さらに、日本接着協会誌ｖｏｌ．２０、Ｎｏ．７、３００〜３０８ページ（１９８４年）に光硬化性モノマー及びオリゴマーとして紹介されているものも使用することができる。
【００９２】
具体例としては、ペンタエリスリトールトリ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、トリ（（メタ）アクリロイルオキシエチル）イソシアヌレート、ペンタエリスリトールテトラ（メタ）アクリレートＥＯ変性体、ジペンタエリスリトールヘキサ（メタ）アクリレートＥＯ変性体等が、並びに、市販品としては、ＮＫエステル  Ａ−ＴＭＭＴ、ＮＫエステル  Ａ−ＴＭＭ−３、ＮＫオリゴＵＡ−３２Ｐ、ＮＫオリゴＵＡ−７２００（以上、新中村化学工業（株）製）、アロニックス  Ｍ−３０５、アロニックス  Ｍ−３０６、アロニックス  Ｍ−３０９、アロニックス  Ｍ−４５０、アロニックス  Ｍ−４０２（以上、東亞合成（株）製）、Ｖ＃８０２（大阪有機化学工業（株）製）、カヤラド  Ｄ−３３０、カヤラド  Ｄ−３２０、カヤラド  Ｄ−３１０、カヤラド  ＤＰＨＡ（以上、日本化薬（株）製）等を好ましい例として挙げることができる。
【００９３】
また、硬化露光感度及び現像性調整の観点で、ジペンタエリスリトールヘキサアクリレートとペンタエリスリトールテトラ（メタ）アクリレートＥＯ変性体、ジペンタエリスリトールヘキサ（メタ）アクリレートＥＯ変性体等のＥＯ変性体の組み合わせも好ましい。
【００９４】
なお、重合性化合物について、その構造や、添加量、単独使用か併用か等の使用方法の詳細は、着色硬化性組成物の最終的な性能設計にあわせて任意に設定できる。例えば、感度の観点では、１分子あたりの不飽和基含量が多い構造が好ましく、多くの場合は２官能以上のものが好ましい。また、着色硬化膜の強度を高める観点では、３官能以上のものがよく、更に、異なる官能数・異なる重合性基のもの（例えば、アクリル酸エステル、メタクリル酸エステル、スチレン系化合物、ビニルエーテル系化合物）を併用することで、感度と強度との両方を調節する方法も有効である。また、着色硬化性組成物に含有され得る他の成分（例えば、光重合開始剤、着色剤（顔料）、バインダーポリマー等）との相溶性、分散性に対しても、重合性化合物の選択・使用法は重要な要因であり、例えば、低純度化合物の使用や２種以上の併用により相溶性を向上させうることがある。また、基板などの硬質表面との密着性を向上させる観点で特定の構造を選択することもあり得る。
【００９５】
本発明の着色硬化性組成物の全固形分中における重合性化合物の含有量（２種以上の場合は総含有量）は、特に制限はないが、本発明の効果をより効果的に得る観点から、１０質量％〜８０質量％であることが好ましく、１５質量％〜７５質量％であることがより好ましく、２０質量％〜６０質量％であることが特に好ましい。
【００９６】
（重合開始剤）
本発明の着色組成物では、重合性化合物を用いる場合には、該重合性化合物の架橋反応を効果的に行なうため、重合開始剤を併用することが好ましい。本発明の着色組成物に用いられる重合開始剤は、上記重合性化合物を重合させ得るものであれば、特に制限はなく、特性、開始効率、吸収波長、入手性、コスト等の観点から選択されることが好ましい。  重合開始機構としては、光重合が好ましい。光重合開始剤は、露光光により感光し、光重合性モノマーの重合を開始、促進する化合物である。光重合開始剤としては、波長３００ｎｍ以上の活性光線に感応し、重合性化合物の重合を開始、促進する化合物が好ましい。なお、波長３００ｎｍ以上の活性光線に直接感応しない光重合開始剤についても、増感剤と組み合わせて好ましく用いることができる。
【００９７】
光重合開始剤としては、例えば、ハロメチルオキサジアゾール化合物及びハロメチル−ｓ−トリアジン化合物から選択される少なくとも１つの活性ハロゲン化合物、３−アリール置換クマリン化合物、ロフィン２量体、ベンゾフェノン化合物、アセトフェノン化合物およびその誘導体、シクロペンタジエン−ベンゼン−鉄錯体及びその塩、オキシム系化合物等が挙げられる。光重合開始剤の具体例については、特開２００４−２９５１１６号公報の段落［００７０］〜［００７７］に記載のものが挙げられる。なかでも、ヘキサアリールビイミダゾール化合物、オキシム系化合物等が好ましく、重合反応が迅速である点等から、オキシム系化合物が好ましい。
【００９８】
オキシム系化合物（以下、「オキシム系光重合開始剤」ともいう。）としては、特に限定はなく、例えば、特開２０００−８００６８号公報、ＷＯ０２／１００９０３Ａ１、特開２００１−２３３８４２号公報等に記載のオキシム系化合物が挙げられる。
具体的な例としては、２−（Ｏ−ベンゾイルオキシム）−１−［４−（フェニルチオ）フェニル］−１，２−ブタンジオン、２−（Ｏ−ベンゾイルオキシム）−１−［４−（フェニルチオ）フェニル］−１，２−ペンタンジオン、２−（Ｏ−ベンゾイルオキシム）−１−［４−（フェニルチオ）フェニル］−１，２−ヘキサンジオン、２−（Ｏ−ベンゾイルオキシム）−１−［４−（フェニルチオ）フェニル］−１，２−ヘプタンジオン、２−（Ｏ−ベンゾイルオキシム）−１−［４−（フェニルチオ）フェニル］−１，２−オクタンジオン、２−（Ｏ−ベンゾイルオキシム）−１−［４−（メチルフェニルチオ）フェニル］−１，２−ブタンジオン、２−（Ｏ−ベンゾイルオキシム）−１−［４−（エチルフェニルチオ）フェニル］−１，２−ブタンジオン、２−（Ｏ−ベンゾイルオキシム）−１−［４−（ブチルフェニルチオ）フェニル］−１，２−ブタンジオン、１−（Ｏ−アセチルオキシム）−１−［９−エチル−６−（２−メチルベンゾイル）−９Ｈ−カルバゾール−３−イル］エタノン、１−（Ｏ−アセチルオキシム）−１−［９−メチル−６−（２−メチルベンゾイル）−９Ｈ−カルバゾール−３−イル］エタノン、１−（Ｏ−アセチルオキシム）−１−［９−プロピル−６−（２−メチルベンゾイル）−９Ｈ−カルバゾール−３−イル］エタノン、１−（Ｏ−アセチルオキシム）−１−［９−エチル−６−（２−エチルベンゾイル）−９Ｈ−カルバゾール−３−イル］エタノン、１−（Ｏ−アセチルオキシム）−１−［９−エチル−６−（２−ブチルベンゾイル）−９Ｈ−カルバゾール−３−イル］エタノン、２−（ベンゾイルオキシイミノ）−１−［４−（フェニルチオ）フェニル］−１−オクタノン、２−（アセトキシイミノ）−４−（４−クロロフェニルチオ）−１−［９−エチル−６−（２−メチルベンゾイル）−９Ｈ−カルバゾール−３−イル］−１−ブタノン等が挙げられる。但し、これらに限定されるものではない。
【００９９】
ヘキサアリールビイミダゾール化合物の例としては、例えば、特公平６−２９２８５号公報、米国特許第３，４７９，１８５号、同第４，３１１，７８３号、同第４，６２２，２８６号等の各明細書に記載の種々の化合物、具体的には、２，２’−ビス（ｏ−クロロフェニル）−４，４’，５，５’−テトラフェニルビイミダゾール、２，２’−ビス（ｏ−ブロモフェニル））４，４’，５，５’−テトラフェニルビイミダゾール、２，２’−ビス（ｏ，ｐ−ジクロロフェニル）−４，４’，５，５’−テトラフェニルビイミダゾール、２，２’−ビス（ｏ−クロロフェニル）−４，４’，５，５’−テトラ（ｍ−メトキシフェニル）ビイミダゾール、２，２’−ビス（ｏ，ｏ’−ジクロロフェニル）−４，４’，５，５’−テトラフェニルビイミダゾール、２，２’−ビス（ｏ−ニトロフェニル）−４，４’，５，５’−テトラフェニルビイミダゾール、２，２’−ビス（ｏ−メチルフェニル）−４，４’，５，５’−テトラフェニルビイミダゾール、２，２’−ビス（ｏ−トリフルオロフェニル）−４，４’，５，５’−テトラフェニルビイミダゾール等が挙げられる。
【０１００】
ベンゾフェノン系光重合開始剤としては、例えば、ベンゾフェノン、４，４’−（ビスジメチルアミノ）ベンゾフェノン、４，４’−（ビスジエチルアミノ）ベンゾフェノン、４，４’−ジクロロベンゾフェノン、１−ヒドロキシ−シクロヘキシル−フェニル−ケトン、２−ベンジル−２−ジメチルアミノ−１−（４−モルフォリノフェニル）−ブタノン−１、２−トリル−２−ジメチルアミノ−１−（４−モルフォリノフェニル）−ブタノン−１、２−メチル−１−［４−（メチルチオ）フェニル］−２−モルフォリノプロパノン−１等を好適に挙げることができる。
【０１０１】
アセトフェノン系光重合開始剤としては、例えば、２，２−ジエトキシアセトフェノン、ｐ−ジメチルアミノアセトフェノン、２−ヒドロキシ−２−メチル−１−フェニル−プロパン−１−オン、ｐ−ジメチルアミノアセトフェノン、４’−イソプロピル−２−ヒドロキシ−２−メチル−プロピオフェノン等を好適に挙げることができる。
【０１０２】
また、本発明の着色硬化性組成物では、特開２００４−２９５１１６号公報の段落番号［００７９］に記載の公知の光重合開始剤を使用してもよい。
【０１０３】
光重合開始剤は、１種単独で又は２種以上を組み合わせて含有することができる。
光重合開始剤の着色硬化性組成物の全固形分中における含有量（２種以上の場合は総含有量）は、本発明の効果をより効果的に得る観点から、０．５質量％〜３０質量％であることが好ましく、３質量％〜２０質量％が更に好ましく、４質量％〜１９質量％がより好ましく、５質量％〜１８質量％が特に好ましい。
【０１０４】
＜バインダー樹脂＞
本発明の着色組成物は、更にバインダー樹脂を含有していてもよい。
バインダー樹脂によれば、膜質や膜面状の改善、アルカリ現像性といった様々な効果を付与することができる。このため、本発明の着色組成物を、カラーフィルタを作製するための着色硬化性組成物として用いる場合には、非常に有効である。本発明の着色組成物をカラーフィルタの作製用途に用いる場合、カラーフィルタのパターニングがフォトリソ工程で行われることが多いため、バインダー樹脂は、アルカリ可溶性（アルカリ現像性）を有する樹脂であることが特に好ましい。
【０１０５】
本発明の着色組成物に用いられるアルカリ可溶性樹脂は、線状有機高分子重合体であって、分子（好ましくは、アクリル系共重合体、スチレン系共重合体を主鎖とする分子）中に少なくとも１つのアルカリ可溶性を促進する基（例えば、カルボキシル基、リン酸基、スルホン酸基等）を有するアルカリ可溶性樹脂の中から適宜選択することができる。このうち、更に好ましくは、有機溶剤に可溶で、弱アルカリ水溶液により現像可能なものである。
【０１０６】
アルカリ可溶性樹脂の製造には、例えば、公知のラジカル重合法による方法を適用することができる。ラジカル重合法でアルカリ可溶性樹脂を製造する際の温度、圧力、ラジカル開始剤の種類及びその量、溶剤の種類等の重合条件は、当業者において容易に設定可能であり、実験的に条件を定めるようにすることもできる。
【０１０７】
上記の線状有機高分子重合体としては、側鎖にカルボン酸を有するポリマーが好ましい。例えば、特開昭５９−４４６１５号、特公昭５４−３４３２７号、特公昭５８−１２５７７号、特公昭５４−２５９５７号、特開昭５９−５３８３６号、特開昭５９−７１０４８号の各公報に記載されているような、メタクリル酸共重合体、アクリル酸共重合体、イタコン酸共重合体、クロトン酸共重合体、マレイン酸共重合体、部分エステル化マレイン酸共重合体等、並びに側鎖にカルボン酸を有する酸性セルロース誘導体、水酸基を有するポリマーに酸無水物を付加させたもの等であり、更に側鎖に（メタ）アクリロイル基等の反応性官能基を有する高分子重合体も好ましいものとして挙げられる。
【０１０８】
これらの中では特に、ベンジル（メタ）アクリレート／（メタ）アクリル酸共重合体やベンジル（メタ）アクリレート／（メタ）アクリル酸／他のモノマーからなる多元共重合体が好適である。
この他、２−ヒドロキシエチルメタクリレートを共重合したもの等も有用なものとして挙げられる。該ポリマーは任意の量で混合して用いることができる。
【０１０９】
上記以外に、特開平７−１４０６５４号公報に記載の、２−ヒドロキシプロピル（メタ）アクリレート／ポリスチレンマクロモノマー／ベンジルメタクリレート／メタクリル酸共重合体、２−ヒドロキシ−３−フェノキシプロピルアクリレート／ポリメチルメタクリレートマクロモノマー／ベンジルメタクリレート／メタクリル酸共重合体、２−ヒドロキシエチルメタクリレート／ポリスチレンマクロモノマー／メチルメタクリレート／メタクリル酸共重合体、２−ヒドロキシエチルメタクリレート／ポリスチレンマクロモノマー／ベンジルメタクレート／メタクリル酸共重合体等が挙げられる。
【０１１０】
アルカリ可溶性樹脂の具体的な構成単位については、特に（メタ）アクリル酸と、これと共重合可能な他の単量体との共重合体が好適である。
【０１１１】
（メタ）アクリル酸と共重合可能な他の単量体としては、アルキル（メタ）アクリレート、アリール（メタ）アクリレート、ビニル化合物等が挙げられる。ここで、アルキル基及びアリール基の水素原子は、置換基で置換されていてもよい。
アルキル（メタ）アクリレート及びアリール（メタ）アクリレートの具体例としては、メチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、オクチル（メタ）アクリレート、フェニル（メタ）アクリレート、ベンジルアクリレート、トリルアクリレート、ナフチルアクリレート、シクロヘキシルアクリレート等を挙げることができる。
【０１１２】
また、ビニル化合物としては、例えば、スチレン、α−メチルスチレン、ビニルトルエン、グリシジルメタクリレート、アクリロニトリル、ビニルアセテート、Ｎ−ビニルピロリドン、テトラヒドロフルフリルメタクリレート、ポリスチレンマクロモノマー、ポリメチルメタクリレートマクロモノマー、ＣＨ２＝ＣＲ１Ｒ２、ＣＨ２＝Ｃ（Ｒ１）（ＣＯＯＲ３）〔ここで、Ｒ１は水素原子又は炭素数１〜５のアルキル基を表し、Ｒ２は炭素数６〜１０の芳香族炭化水素環を表し、Ｒ３は炭素数１〜８のアルキル基又は炭素数６〜１２のアラルキル基を表す。〕等を挙げることができる。
【０１１３】
これら共重合可能な他の単量体は、１種単独で或いは２種以上を組み合わせて用いることができる。好ましい共重合可能な他の単量体は、ＣＨ２＝ＣＲ１Ｒ２、ＣＨ２＝Ｃ（Ｒ１）（ＣＯＯＲ３）、フェニル（メタ）アクリレート、ベンジル（メタ）アクリレート及びスチレンから選択される少なくとも１種であり、特に好ましくは、ＣＨ２＝ＣＲ１Ｒ２及び／又はＣＨ２＝Ｃ（Ｒ１）（ＣＯＯＲ３）である。
【０１１４】
この他に反応性官能基を有する（メタ）アクリル化合物、ケイヒ酸等に、この反応性官能基と反応可能な置換基を有する線状高分子を反応させて、エチレン不飽和二重結合を該線状高分子に導入した樹脂が挙げられる。反応性官能基としては、水酸基、カルボキシル基、アミノ基等が例示でき、この反応性官能基と反応可能な置換基としては、イソシアネート基、アルデヒド基、エポキシ基等をあげることができる。
【０１１５】
バインダー樹脂であるアルカリ可溶性樹脂の着色硬化性組成物中における含有量としては、該着色硬化性組成物の全固形分に対して、１質量％〜２０質量％であることが好ましく、２質量％〜１５質量％であることがより好ましく、３質量％〜１２質量％であることが特に好ましい。
【０１１６】
（増感剤）
本発明の着色硬化性組成物は、増感剤を含有していてもよい。
本発明の着色硬化性組成物に用いられる典型的な増感剤としては、クリベロ〔Ｊ．Ｖ．Ｃｒｉｖｅｌｌｏ，Ａｄｖ．ｉｎ  Ｐｏｌｙｍｅｒ  Ｓｃｉ，６２，１（１９８４）〕に開示されているものが挙げられ、具体的には、ピレン、ペリレン、アクリジン、チオキサントン、２−クロロチオキサントン、ベンゾフラビン、Ｎ−ビニルカルバゾール、９，１０−ジブトキシアントラセン、アントラキノン、ベンゾフェノン、クマリン、ケトクマリン、フェナントレン、カンファキノン、フェノチアジン誘導体等を挙げることができる。増感剤は、光重合開始剤に対して、５０〜２００質量％の割合で添加することが好ましい。
【０１１７】
（連鎖移動剤）
本発明の着色硬化性組成物は、連鎖移動剤を含有していてもよい。
本発明の着色硬化性組成物に用いられる連鎖移動剤としては、例えば、Ｎ，Ｎ−ジメチルアミノ安息香酸エチルエステル等のＮ，Ｎ−ジアルキルアミノ安息香酸アルキルエステル、２−メルカプトベンゾチアゾール、２−メルカプトベンゾオキサゾール、２−メルカプトベンゾイミダゾール、Ｎ−フェニルメルカプトベンゾイミダゾール、１，３，５−トリス（３−メルカブトブチルオキシエチル）−１，３，５−トリアジン−２，４，６（１Ｈ，３Ｈ，５Ｈ）−トリオン等の複素環を有するメルカプト化合物、及び、ペンタエリスリトールテトラキス（３−メルカプトブチレート）、１，４−ビス（３−メルカプトブチリルオキシ）ブタン等の脂肪族多官能メルカプト化合物等が挙げられる。
【０１１８】
連鎖移動剤は、１種単独で用いてもよく、２種以上を併用してもよい。
連鎖移動剤の添加量は、本発明の着色硬化性組成物の全固形分に対して、０．０１〜１５質量％であることが、感度ばらつきを低減するという観点から好ましく、０．１〜１０質量％であることがより好ましく、０．５〜５質量％であることが特に好ましい。
【０１１９】
（重合禁止剤）
本発明の着色硬化性組成物は、重合禁止剤を含有していてもよい。
重合禁止剤とは、光や熱により着色硬化性組成物中に発生したラジカル等の重合開始種に対して水素供与（又は、水素授与）、エネルギー供与（又は、エネルギー授与）、電子供与（又は、電子授与）等を行ない、重合開始種を失活させ、重合が意図せず開始されることを抑制する役割をはたす物質である。本発明の着色硬化性組成物では、特開２００７−３３４３２２号公報の段落［０１５４］〜［０１７３］に記載された重合禁止剤等を用いることができる。これらの中でも、好ましい重合禁止剤としては、ｐ−メトキシフェノールが挙げられる。
本発明の着色硬化性組成物における重合禁止剤の含有量は、重合性化合物の全質量に対して、０．０００１〜５質量％であることが好ましく、０．００１〜５質量％であることがより好ましく、０．００１〜１質量％であることが特に好ましい。
【０１２０】
（架橋剤）
本発明の着色硬化性組成物に補足的に架橋剤を用い、着色組成物を硬化させてなる着色硬化膜の硬度をより高めることもできる。
本発明の着色硬化性組成物に用いられる架橋剤としては、架橋反応により膜硬化を行なえるものであれば、特に限定はなく、例えば、（ａ）エポキシ樹脂、（ｂ）メチロール基、アルコキシメチル基、及びアシロキシメチル基から選択される少なくとも１つの置換基で置換された、メラミン化合物、グアナミン化合物、グリコールウリル化合物又はウレア化合物、（ｃ）メチロール基、アルコキシメチル基、及びアシロキシメチル基から選択される少なくとも１つの置換基で置換された、フェノール化合物、ナフトール化合物又はヒドロキシアントラセン化合物が挙げられる。中でも、多官能エポキシ樹脂が好ましい。
架橋剤の具体例等の詳細については、特開２００４−２９５１１６号公報の段落番号［０１３４］〜［０１４７］の記載を参照することができる。
【０１２１】
（界面活性剤）
本発明の着色組成物は、界面活性剤を含有していてもよい。
本発明の着色組成物に用いられる界面活性剤としては、アニオン系、カチオン系、ノニオン系、又は、両性のいずれでも使用することができるが、好ましい界面活性剤はノニオン系界面活性剤である。
ノニオン系界面活性剤の例としては、ポリオキシエチレン高級アルキルエーテル類、ポリオキシエチレン高級アルキルフェニルエーテル類、ポリオキシエチレングリコールの高級脂肪酸ジエステル類、シリコーン系、フッ素系界面活性剤を挙げることができる。また、以下の市販品、例えば、ＫＰ（信越化学工業（株）製）、ポリフロー（共栄社化学（株）製）、エフトップ（ＪＥＭＣＯ社製）、メガファック（ＤＩＣ（株）製）、フロラード（住友スリーエム（株）製）、アサヒガード、サーフロン（旭硝子（株）製）ＰｏｌｙＦｏｘ（ＯＭＮＯＶＡ社製）等の商品名の各シリーズを挙げることができる。
【０１２２】
（密着改良剤）
本発明の着色組成物は、密着改良剤を含有していてもよい。
密着改良剤は、基材となる無機物、例えば、ガラス、シリコン、酸化シリコン、窒化シリコン等のシリコン化合物、金、銅、アルミニウム等と硬化膜との密着性を向上させる化合物である。具体的には、シランカップリング剤、チオール系化合物等が挙げられる。密着改良剤としてのシランカップリング剤は、界面の改質を目的とするものであり、特に限定はなく、公知のものを使用することができる。
シランカップリング剤としては、特開２００９−９８６１６号公報の段落［００４８］に記載のシランカップリング剤が好ましく、中でもγ−グリシドキシプロピルトリアルコキシシランやγ−メタクリロキシプロピルトリアルコキシシランがより好ましい。これらは、１種単独又は２種以上を併用することができる。
本発明の着色組成物における密着改良剤の含有量は、着色組成物の全固形分質量に対して、０．１〜１０質量％であることが好ましく、０．２〜５質量％であることがより好ましい。
【０１２３】
（現像促進剤）
非露光領域のアルカリ溶解性を促進し、着色硬化性組成物の現像性の更なる向上を図る場合には、現像促進剤を添加することもできる。本発明の着色硬化性組成物に用いられる現像促進剤は、好ましくは分子量１０００以下の低分子量有機カルボン酸化合物、分子量１０００以下の低分子量フェノール化合物である。
具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸；シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸；トリカルバリル酸、アコニット酸、カンホロン酸等の脂肪族トリカルボン酸；安息香酸、トルイル酸、クミン酸、ヘメリト酸、メシチレン酸等の芳香族モノカルボン酸；フタル酸、イソフタル酸、テレフタル酸、トリメリト酸、トリメシン酸、メロファン酸、ピロメリト酸等の芳香族ポリカルボン酸；フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等が挙げられる。
【０１２４】
（他の着色剤）
本発明の着色組成物には、着色剤として特定Ｙ染料が含まれるが、色相調整の目的等、必要に応じ、特定Ｙ染料とは、異なる構造を有する着色剤（以下、「他の着色剤」とも称する。）を更に含有していてもよい。他の着色剤としては、公知の染料化合物や顔料化合物及びその分散物から選択すればよく、目的とする色相に悪影響を与えないものであれば、他の着色剤を複数併用することが可能である。
本発明の着色組成物に用いられる上記染料化合物としては、例えば、アントラキノン系（例えば、特開２００１−１０８８１号公報に記載のアントラキノン化合物）、フタロシアニン系（例えば、米国特許２００８／００７６０４４Ａ１に記載のフタロシアニン化合物）、キサンテン系（例えば、シー・アイ・アシッド・レッド２８９（Ｃ．Ｉ．Ａｃｉｄ  Ｒｅｄ２８９））、トリアリールメタン系（例えば、シー・アイ・アシッドブルー７（Ｃ．Ｉ．Ａｃｉｄ  Ｂｌｕｅ７）、シー・アイ・アシッドブルー８３（Ｃ．Ｉ．Ａｃｉｄ  Ｂｌｕｅ８３）、シー・アイ・アシッドブルー９０（Ｃ．Ｉ．Ａｃｉｄ  Ｂｌｕｅ９０）、シー・アイ・ソルベント・ブルー３８（Ｃ．Ｉ．Ｓｏｌｖｅｎｔ  Ｂｌｕｅ３８）、シー・アイ・アシッド・バイオレット１７（Ｃ．Ｉ．Ａｃｉｄ  Ｖｉｏｌｅｔ１７）、シー・アイ・アシッド・バイオレット４９（Ｃ．Ｉ．Ａｃｉｄ  Ｖｉｏｌｅｔ４９）、シー・アイ・アシッド・グリーン３（Ｃ．Ｉ．Ａｃｉｄ  Ｇｒｅｅｎ３）、メチン染料等が挙げられる。
【０１２５】
本発明の着色組成物に用いられる上記顔料化合物としては、例えば、ペリレン、ペリノン、キナクリドン、キナクリドンキノン、アントラキノン、アントアントロン、ベンズイミダゾロン、ジスアゾ縮合、ジスアゾ、アゾ、インダントロン、フタロシアニン、トリアリールカルボニウム、ジオキサジン、アミノアントラキノン、ジケトピロロピロール、インジゴ、チオインジゴ、イソインドリン、イソインドリノン、ピラントロン、キノフタロン、イソビオラントロン等が挙げられる。更に詳しくは、例えば、ピグメント・レッド１９０、ピグメント・レッド２２４、ピグメント・バイオレット２９等のペリレン化合物顔料、ピグメント・オレンジ４３、ピグメント・レッド１９４等のペリノン化合物顔料、ピグメント・バイオレット１９、ピグメント・バイオレット４２、ピグメント・レッド１２２、ピグメント・レッド１９２、ピグメント・レッド２０２、ピグメント・レッド２０７、ピグメント・レッド２０９のキナクリドン化合物顔料、ピグメント・レッド２０６、ピグメント・オレンジ４８、ピグメント・オレンジ４９等のキナクリドンキノン化合物顔料、ピグメント・イエロー１４７等のアントラキノン化合物顔料、ピグメント・レッド１６８等のアントアントロン化合物顔料、ピグメント・ブラウン２５、ピグメント・バイオレット３２、ピグメント・オレンジ３６、ピグメント・イエロー１２０、ピグメント・イエロー１８０、ピグメント・イエロー１８１、ピグメント・オレンジ６２、ピグメント・レッド１８５等のベンズイミダゾロン化合物顔料、ピグメント・イエロー９３、ピグメント・イエロー９４、ピグメント・イエロー９５、ピグメント・イエロー１２８、ピグメント・イエロー１６６、ピグメント・オレンジ３４、ピグメント・オレンジ１３、ピグメント・オレンジ３１、ピグメント・レッド１４４、ピグメント・レッド１６６、ピグメント・レッド２２０、ピグメント・レッド２２１、ピグメント・レッド２４２、ピグメント・レッド２４８、ピグメント・レッド２６２、ピグメント・ブラウン２３等のジスアゾ縮合化合物顔料、
【０１２６】
ピグメント・イエロー１３、ピグメント・イエロー８３、ピグメント・イエロー１８８等のジスアゾ化合物顔料、ピグメント・レッド１８７、ピグメント・レッド１７０、ピグメント・イエロー７４、ピグメント・イエロー１５０、ピグメント・レッド４８、ピグメント・レッド５３、ピグメント・オレンジ６４、ピグメント・レッド２４７等のアゾ化合物顔料、ピグメント・ブルー６０等のインダントロン化合物顔料、ピグメント・グリーン７、ピグメント・グリーン３６、ピグメント・グリーン３７、ピグメント・グリーン５８、ピグメント・ブルー１６、ピグメント・ブルー７５、ピグメント・ブルー１５等のフタロシアニン化合物顔料、ピグメント・ブルー５６、ピグメント・ブルー６１等のトリアリールカルボニウム化合物顔料、ピグメント・バイオレット２３、ピグメント・バイオレット３７等のジオキサジン化合物顔料、ピグメント・レッド１７７等のアミノアントラキノン化合物顔料、ピグメント・レッド２５４、ピグメント・レッド２５５、ピグメント・レッド２６４、ピグメント・レッド２７２、ピグメント・オレンジ７１、ピグメント・オレンジ７３等のジケトピロロピロール化合物顔料、ピグメント・レッド８８等のチオインジゴ化合物顔料、ピグメント・イエロー１３９、ピグメント・オレンジ６６等のイソインドリン化合物顔料、ピグメント・イエロー１０９、ピグメント・オレンジ６１等のイソインドリノン化合物顔料、ピグメント・オレンジ４０、ピグメント・レッド２１６等のピラントロン化合物顔料、ピグメント・イエロー１３８等のキノフタロン化合物顔料、ピグメント・バイオレット３１等のイソビオラントロン化合物顔料が挙げられる。
【０１２７】
特定Ｙ染料と組み合わせて用いられる他の着色剤としては、カラーフィルタ用途に適するという観点からは、緑色及び赤色、また、色相調整用として黄色の色相が好ましく、具体的には、例えば、ピグメント・グリーン３６やピグメント・グリーン５８、ピグメント・レッド２５４、また、色相調整用として、ピグメント・イエロー１３８、ピグメント・イエロー１５０等が挙げられる。また、輝度の点で、ピグメント・グリーン５８がより好ましく挙げられる。
【０１２８】
他の着色剤として顔料を用いる場合には、顔料分散物を予め調製して用いることが好ましい。顔料分散物は、例えば、特開平９−１９７１１８号公報や特開２０００−２３９５４４公報の記載に従って調整することができる。
他の着色剤の含有量は、本発明の効果を損なわない範囲であれば、特に制限されない。
【０１２９】
（その他の添加物）
本発明の着色組成物には、必要に応じて、その他の各種添加物、例えば、充填剤、上記以外の高分子化合物、紫外線吸収剤、酸化防止剤等を配合することができる。これらの添加物としては、特開２００４−２９５１１６号公報の段落［０１５５］〜［０１５６］に記載のものを挙げることができる。
また、本発明の着色組成物には、特開２００４−２９５１１６号公報の段落［００７８］に記載の光安定剤、同公報の段落［００８１］に記載の熱重合防止剤を配合することができる。
さらに、本発明の着色組成物には、架橋剤、界面活性剤、凝集防止剤、光安定剤等の各種添加剤を配合することができる。これらの多くは、当業者に公知のものを用いることが可能である。
【０１３０】
＜着色組成物の調製＞
本発明の着色組成物の調製態様は、特に限定されないが、例えば、（Ａ）特定Ｙ染料、（Ｂ）特定溶剤、所望により併用される重合性化合物、重合開始剤、（Ａ）特定Ｙ染料以外の着色剤、（Ｂ）特定溶剤以外の溶剤、各種添加剤を混合し、調製することができる。
【０１３１】
＜カラーフィルタ及びその製造方法＞
本発明のカラーフィルタは、本発明の着色組成物を用いて作製されたものである。より具体的には、本発明のカラーフィルタは、基板上に、本発明の着色組成物を用いて形成された着色膜を備えている。
本発明の着色組成物は、例えば、上記重合性化合物、重合開始剤等を含有させて着色硬化性組成物とすることで、固体撮像素子用のカラーフィルタ、表示装置（例えば、液晶表示装置、有機ＥＬ表示装置等）用のカラーフィルタ等の各種のカラーフィルタ用途に適用することができる。
本発明のカラーフィルタは、本発明の着色組成物を、基板上に付与して着色層を形成する着色層形成工程と、形成された着色層をパターン様に露光する露光工程と、露光後の着色層を現像して着色パターンを形成する現像工程と、を有する方法により製造することができる。具体的には、本発明の着色組成物をガラス等の基板上に、直接又は他の層を介して、例えば、回転塗布、スリット塗布、流延塗布、ロール塗布、インクジェット塗付等の方法により付与して乾燥し、着色層を形成し、形成された着色層に、所定のマスクパターンを介して露光する等の方法により露光し、露光後に未硬化部を現像液で現像除去することにより着色硬化膜を形成する。更に加熱処理を行い、着色硬化膜の硬化度を高める。パターン露光は、マスクパターンを介して露光するほか、走査露光により行われてもよい。
このようにして得られたパターン状の着色硬化膜は、例えば、カラーフィルタの画素として有用である。
【０１３２】
上記の本発明のカラーフィルタの製造方法を用いて、各色（例えば、３色或いは４色）のパターン状の着色硬化膜（例えば、着色画素）を形成すると、最も好適にカラーフィルタを作製することができる。
本発明のカラーフィルタの製造方法によれば、液晶表示装置、有機ＥＬ表示装置、固体撮像素子等に用いられるカラーフィルタを、プロセス上の困難性が少なく、高品質で、且つ低コストに作製することができる。また、公知の方法（例えば、特開２０１１−１６４５６４号公報に記載される方法）により製造することが可能である。
【０１３３】
＜表示装置（液晶表示装置、有機ＥＬ表示装置）＞
本発明の表示装置は、本発明のカラーフィルタを備えて構成される。
本発明のカラーフィルタは、特に、液晶表示装置、有機ＥＬ表示装置等に代表される表示装置用のカラーフィルタとして好適である。かかるカラーフィルタを備えた液晶表示装置及び有機ＥＬ表示装置は、高品位の画像を表示することができる。
【０１３４】
表示装置の定義や各表示装置の説明は、例えば「電子ディスプレイデバイス（佐々木  昭夫著、（株）工業調査会  １９９０年発行）」、「ディスプレイデバイス（伊吹  順章著、産業図書（株）平成元年発行）」等に記載されている。また、液晶表示装置については、例えば「次世代液晶ディスプレイ技術（内田  龍男編集、（株）工業調査会  １９９４年発行）」に記載されている。本発明が適用できる液晶表示装置には、特に制限はなく、例えば、上記の「次世代液晶ディスプレイ技術」に記載されている色々な方式の液晶表示装置に適用できる。
【実施例】
【０１３５】
−着色組成物の調製−
表１及び表２に示す組成にて、着色組成物を調製した。なお、表１における「−」の記載は、その成分を含有しないことを示す。
イエロー染料（表中では、「Ｙ染料」と記載）と、溶剤とを室温（２５℃）にて１０分間混合し、イエロー染料を５質量％含有する着色組成物（実施例１−１〜１−４４、比較例１−ａ〜１−ｅ）を得た。
なお、調製に用いたイエロー染料は、上記した例示化合物Ｂ−１、Ｂ−１１、Ｂ−１２、又はＢ−１５であり、いずれも本発明における特定Ｙ染料である。
調製に用いた溶剤の種類、Ｉ／Ｏ値、及びＳＰ値を表３に示す。主溶剤と補助溶剤との混合比率は、主溶剤／補助溶剤＝７０／３０である。
【０１３６】
−着色組成物の評価−
＜経時安定性＞
上記にて得た各着色組成物を、５℃にて１週間又は２週間保存、また、２５℃にて２４時間撹拌しながら保存した。そして、これら保存後の着色組成物、及び調液直後の着色組成物について、イエロー染料の析出の有無、程度を確認した。
調液直後の各着色組成物、５℃にて１週間又は２週間保存した各着色組成物、及び２５℃にて２４時間撹拌しながら保存した各着色組成物を、０．１μｍのメンブレンフィルターでろ過した。ろ過前後のメンブレンフィルターの重量変化を測定し、重量増加をイエロー染料の析出量とみなした。そして、イエロー染料の配合量に対する析出量の割合（析出割合）を算出し、以下の基準にしたがって、着色組成物の経時安定性を評価した。評価結果を表１及び表２に示す。
【０１３７】
（評価基準）
Ａ：析出割合が０％であり、実用上全く問題がないレベル。
Ｂ：析出割合が０〜０．５％であり、実用化が可能なレベル。
Ｃ：析出割合が０．５％を超えており、実用上問題があるレベル。
【０１３８】
【表１】
2014055275.tif 000016
【０１３９】
【表２】
2014055275.tif 000017
【０１４０】
【表３】
2014055275.tif 000018
【０１４１】
表１及び表２から明らかなように、特定Ｙ染料と、２種の特定溶剤（Ｉ／Ｏ値が１．５未満であり、且つ、ＳＰ値が２３．０（ＭＰａ）１／２未満である溶剤）と、を含有する本発明に係る着色組成物（実施例１−１〜１−４４）は、いずれも特定Ｙ染料の溶解性が良好であり、経時による特定Ｙ染料の析出がほとんどなく、溶液状態での安定性が高いことがわかった。これら結果から、本発明に係る着色組成物は、単独の素材としても、カラーレジスト等の原材料としても好適であることが示唆された。
これに対して、特定溶剤を１種しか含有しない着色組成物（比較例１−ａ、１−ｄ、１−ｅ）や特定溶剤以外の溶剤のみを１種含有する着色組成物（比較例１−ｂ、１−ｃ）は、経時による特定Ｙ染料の析出があり、溶液状態での安定性が低いことがわかった。
【０１４２】
−着色硬化性組成物の調製−
下記の緑色分散組成物と下記の黄色着色組成物とを十分に混合した後、これに下記のほかの材料を混合し、着色硬化性組成物（実施例２−１）を得た。
【０１４３】
〔着色硬化性組成物（実施例２−１）の組成〕
・主溶剤（有機溶剤１）：Ｓ１                              ・・・      ２９質量部
・補助溶剤（有機溶剤２）：Ｓ２                            ・・・      ２６質量部
・アルカリ可溶性バインダー１：シクロヘキシルメタクリレート／メタクリル酸／グリシジルメタクリレート（＝モル比：３０／３０／４０）のメタクリル酸の付加物（４５％プロピレングリコールモノメチルエーテル溶液）                ・・・        ７質量部
・アルカリ可溶性バインダー２：アリルメタクリレート／メタクリル酸共重合体＝モル比７０／３０（重量平均分子量２６８００）                    ・・・        ６質量部
・重合性化合物：日本化薬（株）製、ＫＡＹＡＲＡＤ  ＤＰＨＡ・・・        ８質量部
・重合禁止剤：ｐ−メトキシフェノール                      ・・・０．００３質量部
・光重合開始剤：（ベンゾイルオキシイミノ）−１−［４’−（フェニルチオ）フェニル］−１−オクタノン（ＢＡＳＦ社製；ＩＲＧＡＣＵＲＥ  ＯＸＥ  ０１）              
・・・    ０．３質量部
・フッ素系界面活性剤：ＤＩＣ社製、メガファックＦ−５５４（０．２％プロピレングリコールモノメチルエーテルアセテート溶液）                  ・・・        ５質量部
・緑色分散組成物：１５.０質量部のＣ．Ｉ．ピグメント・グリーン５８と、７．５質量部のヒノアクトＴ８０００Ｅ（川研ファインケミカル（株）製）と、７７．５質量部のプロピレングリコールモノメチルエーテルアセテートとを混合し、ビーズミルを用いて十分に分散した顔料分散液                                      ・・・      ３０質量部
・黄色着色組成物：実施例１−１で調製した着色組成物        ・・・      １０質量部
【０１４４】
使用する溶剤の組み合わせ、及び使用する黄色着色組成物を、表４及び表５に示す組成に変更した以外は同様にして、実施例２−２〜２−４４、比較例２−ａ、２−ｂの着色硬化性組成物を得た。なお、溶剤を１種しか使用しない比較例２−ａ、２−ｂの着色硬化性組成物では、溶剤の量を５４質量部（２種使用した場合の合計量）とした。表４における「−」の記載は、その成分を含有しないことを示す。
【０１４５】
−着色硬化性組成物の評価−
＜経時安定性＞
上記にて得た各着色硬化性組成物を、５℃にて１週間保存、５℃にて２週間保存、また、２５℃にて２４時間撹拌しながら保存した。これら保存後の着色硬化性組成物をガラス基板に塗布し、塗布面を目視にて観察した。そして、塗布面上の析出物の有無を確認し、以下の基準にしたがって、着色硬化性組成物としての経時安定性を評価した。評価結果を表４及び表５に示す。
【０１４６】
（評価基準）
Ａ：析出物が見られず、実用上全く問題がないレベル。
Ｂ：わずかに析出物が見られるが、実用化が可能なレベル。
Ｃ：明らかに析出物が見られ、実用上問題があるレベル。
【０１４７】
【表４】
2014055275.tif 000019
【０１４８】
【表５】
2014055275.tif 000020
【０１４９】
表４及び表５から明らかなように、特定Ｙ染料と、２種の特定溶剤（Ｉ／Ｏ値が１．５未満であり、且つ、ＳＰ値が２３．０（ＭＰａ）１／２未満である溶剤）と、を含有する本発明に係る着色硬化性組成物は、カラーレジスト等として使用し得る着色硬化性組成物としても、安定性が高いことがわかった（実施例２−１〜２−４４参照）。
これに対して、特定溶剤を１種しか含有しない着色硬化性組成物や特定溶剤以外の溶剤のみを１種含有する着色硬化性組成物は、安定性が低いことがわかった（比較例２−ａ、２−ｂ参照）。
【０１５０】
−液晶表示装置の作製−
＜赤色硬化性組成物Ｒの調製＞
下記の赤色顔料分散物組成を混合し、ホモジナイザーを用いて回転数３，０００ｒｐｍで３時間撹拌した。得られた混合溶液を、更に０．３ｍｍφジルコニアビーズを用いたビーズ分散機ディスパーマット（ＧＥＴＺＭＡＮＮ社製）にて１２時間分散処理を行ない、その後更に、減圧機構付き高圧分散機ＮＡＮＯ−３０００−１０（日本ビーイーイー（株）製）を用いて、２０００ｋｇ／ｃｍ３の圧力下で流量５００ｇ／ｍｉｎとして分散処理を行なった。この分散処理を１０回繰り返し、顔料分散組成物を得た。
【０１５１】
〔赤色顔料分散物組成〕
・Ｃ．Ｉ．Ｐｉｇｍｅｎｔ  Ｒｅｄ  ２５４                  ・・・      ７５質量部
・Ｃ．Ｉ．Ｐｉｇｍｅｎｔ  Ｒｅｄ  １７７                  ・・・      ５０質量部
・ベンジルメタクリレート／メタクリル酸共重合体            ・・・      ７０質量部
（共重合組成比７０／３０    重量平均分子量３００００、酸価４０）
・プロピレングリコールモノメチルエーテルアセテート        ・・・    ８００質量部
【０１５２】
得られた顔料分散組成物にさらに下記組成の成分を添加し、赤色硬化性組成物Ｒを作製した。
【０１５３】
〔赤色硬化性組成物Ｒ組成〕
・上記赤色顔料分散物                                      ・・・    １００質量部
・ベンジルメタクリレート／メタクリル酸（＝７０／３０［モル比］）共重合体（Ｍｗ：３０，０００）のプロピレングリコールモノメチルエーテルアセテート溶液（固形分５０％）                                                      ・・・      １２質量部
・重合性化合物１：日本化薬（株）製、ＫＡＹＡＲＡＤ  ＤＰＨＡ
・・・  １２．１質量部
・光重合開始剤：２−（ｏ−クロロフェニル）−４，５−ジフェニルイミダゾリル二量体                                                          ・・・    ３．１質量部
・増感色素：４，４’−ビス（ジエチルアミノ）ベンゾフェノン・・・    ４．２質量部
・水素供与性化合物：２−メルカプトベンゾチアゾール        ・・・    ２．１質量部
・重合禁止剤：ｐ−メトキシフェノール                      ・・・０．００１質量部
・フッソ系界面活性剤（商品名：Ｍｅｇａｆａｃ  Ｒ０８、ＤＩＣ（株）製）
・・・    ０．５質量部
・プロピレングリコールモノメチルエーテルアセテート        ・・・      ６０質量部
【０１５４】
＜青色硬化性組成物Ｂの作製＞
赤色硬化性組成物Ｒの作製において、Ｃ．Ｉ．Ｐｉｇｍｅｎｔ  Ｒｅｄ  ２５４に代えてＣ．Ｉ．Ｐｉｇｍｅｎｔ  Ｂｌｕｅ  １５：６を１００質量部、Ｃ．Ｉ．Ｐｉｇｍｅｎｔ  Ｒｅｄ  １７７に代えてＣ．Ｉ．Ｐｉｇｍｅｎｔ  Ｖｉｏｌｅｔ  ２３を２３質量部使用した以外は同様にして、青色硬化性組成物Ｂを作製した。
【０１５５】
＜黒色硬化性組成物Ｋの作製＞
下記組成の顔料分散物組成を調製し、赤色顔料分散物作製時と同様に分散処理を行って黒色顔料分散物を作製した。
〔黒色顔料分散物組成〕
・カーボンブラック（商品名：Ｎｉｐｅｘ３５、デグサジャパン（株）製）
・・・  １３．１質量部
・ポリマー（ベンジルメタクリレート／メタクリル酸＝７２／２８モル比のランダム共重
合物、分子量３．７万）                                    ・・・    ６．７質量部
・プロピレングリコールモノメチルエーテルアセテート        ・・・  ７９．１質量部
・分散剤（下記化合物）                                    ・・・  ０．６５質量部
【０１５６】
【化１５】
2014055275.tif 000021
【０１５７】
得られた黒色顔料分散物を用い、以下の組成で黒色硬化性組成物Ｋを調整した。
〔黒色硬化性組成物Ｋ組成〕
・上記黒色顔料分散物                                      ・・・      ２５質量部
・プロピレングリコールモノメチルエーテルアセテート        ・・・    ８．５質量部
・メチルエチルケトン                                      ・・・      ５３質量部
・バインダー：ベンジルメタクリレート／メタクリル酸＝７８／２２モル比のランダム共重合物（分子量３．８万）２７部とプロピレングリコールモノメチルエーテルアセテート７３部の混合物）                                          ・・・    ９．１質量部
・ヒドロキノンモノメチルエーテル                          ・・・０．００２質量部
・重合性化合物：ＤＰＨＡ（日本化薬社製）                  ・・・      １２質量部
・重合開始剤：２，４−ビス（トリクロロエチル）−６−［４’（Ｎ，Ｎ−ビスエトキシカルボニルメチル）アミノ−３’−ブロモフェニル］−ｓ−トリアジン
・・・  ０．１６質量部
・界面活性剤（下記化合物）のメチルエチルケトン３０％溶液  ・・・０．０４２質量部
【０１５８】
【化１６】
2014055275.tif 000022
【０１５９】
＜カラーフィルタの作製＞
〔ブラックマトリクスの形成〕
無アルカリガラス基板を、ＵＶ洗浄装置で洗浄後、洗浄剤を用いてブラシ洗浄し、更に超純水で超音波洗浄した。該基板を１２０℃で３分間熱処理して表面状態を安定化させた後、該基板を冷却し２３℃に温調した。
該基板にスリット状ノズルを有すガラス基板用コーター（エフ・エー・エス・アジア社製、商品名：ＭＨ−１６００）にて、上記の黒色硬化性組成物Ｋを塗布した。引き続きＶＣＤ（真空乾燥装置；東京応化工業（株）社製）で３０秒間、溶剤一部を乾燥して塗布層の流動性を無くした後、１２０℃で３分間プリベークして膜厚２．４μｍの黒色硬化性組成物層を得た。
超高圧水銀灯を有するプロキシミティ型露光機（日立ハイテク電子エンジニアリング（株）社製）で、基板とマスク（画像パターンを有す石英露光マスク）を垂直に立てた状態で、露光マスク面と上記黒色硬化性組成物層との間の距離を２００μｍに設定し、露光量３００ｍＪ／ｃｍ２でパターン露光した。
【０１６０】
次に、純水をシャワーノズルにて噴霧し、上記黒色硬化性組成物層の表面を均一に湿らせた後、ＫＯＨ系現像液（ＫＯＨ、ノニオン界面活性剤含有、商品名：ＣＤＫ−１、富士フイルムエレクトロニクスマテリアルズ社製）にて２３℃で８０秒間、フラットノズル圧力０．０４ＭＰａでシャワー現像しパターニング画像を得た。引き続き、超純水を、超高圧洗浄ノズルにて９．８ＭＰａの圧力で噴射して残渣除去を行った。最後に２２０℃で３０分間熱処理し、ブラックマトリクスを形成した。
【０１６１】
〔ＲＧＢ画素の形成〕
上記ブラックマトリクスを形成したガラス基板に、赤色硬化性組成物Ｒ、青色硬化性組成物Ｂ、実施例２−３の着色硬化性組成物を、それぞれ順にブラックマトリクス形成時と同様の工程にて積層およびパターニングし、ＲＧＢ３色画素のカラーフィルタを得た。このとき、ＲＧＢ各色の着色部膜厚は１．６μｍであった。
【０１６２】
〔ＩＴＯ電極の形成〕
カラーフィルタが形成されたガラス基板をスパッタ装置に入れて、１００℃で１３００Å厚さのＩＴＯを全面真空蒸着した後、２４０℃で９０分間アニールしてＩＴＯを結晶化し、ＩＴＯ透明電極を形成した。
【０１６３】
〔スペーサの形成〕
特開２００４−２４０３３５号公報の［実施例１］に記載のスペーサ形成方法と同様の方法で、上記で作製したＩＴＯ透明電極上にスペーサを形成した。
【０１６４】
〔液晶配向制御用突起の形成〕
下記のポジ型感光性樹脂層用塗布液を用いて、上記スペーサを形成したＩＴＯ透明電極上に液晶配向制御用突起を形成した。
但し、露光、現像、及び、ベーク工程は、以下の方法を用いた。
所定のフォトマスクが感光性樹脂層の表面から１００μｍの距離となるようにプロキシミティ露光機（日立ハイテク電子エンジニアリング株式会社製）を配置し、該フォトマスクを介して超高圧水銀灯により照射エネルギー１５０ｍＪ／ｃｍ２でプロキシミティ露光した。
続いて、２．３８％テトラメチルアンモニウムヒドロキシド水溶液を、シャワー式現像装置にて３３℃で３０秒間基板に噴霧しながら現像した。こうして、感光性樹脂層の不要部（露光部）を現像除去することにより、カラーフィルタ側基板上に、所望の形状にパターニングされた感光性樹脂層よりなる液晶配向制御用突起が形成された液晶表示装置用基板を得た。
次いで、該液晶配向制御用突起が形成された液晶表示装置用基板を２３０℃で３０分間ベークすることにより、液晶表示装置用基板上に硬化された液晶配向制御用突起を形成した。
【０１６５】
〔ポジ型感光性樹脂層用塗布液処方〕
・ポジ型レジスト液（富士フイルムエレクトロニクスマテリアルズ（株）社製ＦＨ−２４１３Ｆ）                                                ・・・    ５３．０質量部
・メチルエチルケトン                                    ・・・    ４６．５質量部
・メガファックＦ−７８０Ｆ（ＤＩＣ（株）社製）          ・・・    ０．０５質量部
【０１６６】
＜液晶表示装置の作製＞
上記で得られた液晶表示装置用基板上に、さらにポリイミドよりなる配向膜を設けた。その後、カラーフィルタの画素群を取り囲むように周囲に設けられたブラックマトリックス外枠に相当する位置にエポキシ樹脂のシール剤を印刷すると共に、ＭＶＡモード用液晶を滴下し、対向基板と貼り合わせた後、貼り合わされた基板を熱処理してシール剤を硬化させた。
このようにして得た液晶セルの両面に、（株）サンリツ社製の偏光板ＨＬＣ２−２５１８を貼り付けた。次いで、光源としてＬＥＤ光源（ＳＯＮＹ社製液晶テレビ、ＫＤＬ−４０ＺＸ１のバックライト光源）を前記偏光板が設けられた液晶セルの背面となる側に配置し、液晶表示装置（ＬＣＤ）３−１とした。
【０１６７】
また、Ｇ画素を作成する際に実施例２−１３の着色硬化性組成物を用いた以外は同様にして、液晶表示装置（ＬＣＤ）３−２を作成した。
さらに、Ｇ画素を作成する際に実施例２−２５の着色硬化性組成物を用いた以外は同様にして、液晶表示装置（ＬＣＤ）３−３も作成した。
【０１６８】
上記のようにして作製された液晶表示装置（ＬＣＤ）３−１、３−２、及び３−３は、高いコントラストと輝度を有し、表示装置として好適なものであることを確認した。